(57)【特許請求の範囲】
【請求項１】
化合物Ｇ2並びにＧ3及びＧ4を、それぞれの場合、混合物に存在する全化合物Ｇ0〜Ｇ6１００重量部当たり、５〜８０重量部の量で含む化合物の混合物であって、該化合物Ｇ0〜Ｇ6が、それぞれ、式（Ｉ）：
【化１】
0004907823.tif 000034
（式中、
Ｘ、Ｙ及びＺは、互いに独立して、−Ｈ、−Ｔ1又は−Ｄであり；
Ｔ1及びＴ2は、互いに独立して、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル若しくはＣ2−Ｃ18アルケニル；又はそれぞれの場合、Ｄで置換されている、Ｃ1−Ｃ18アルキル、シクロヘキシル、Ｃ7−Ｃ18フェニルアルキル、Ｃ7−Ｃ18アルキルフェニル、フェニル若しくはＣ3−Ｃ12アルケニル；又はＥで中断されている、Ｃ3−Ｃ50アルキル、Ｃ7−Ｃ18フェニルアルキル、Ｃ7−Ｃ18アルキルフェニル若しくはＣ4−Ｃ18アルケニル；又はＤで置換され、かつＥで中断されている、Ｃ2−Ｃ50アルキル、Ｃ4−Ｃ18アルケニル又はＣ7−Ｃ18フェニルアルキルであり；
Ｄは、−Ｒ、−ＯＨ、−ＯＲ、−ＳＯ３Ｈ、−ＳＯ３Ｍ、−Ｈａｌ、−ＣＯＲ”、−ＣＯＯＲ、−ＣＯＯＭ、及び−ＯＣＯＲ”から選択され；
Ｅは、−Ｏ−、−ＣＯ−、−ＣＯＯ−及び−ＯＣＯ−から選択され；
Ｒは、Ｈ、Ｃ1−Ｃ18アルキル、シクロヘキシル、Ｃ7−Ｃ18フェニルアルキル、Ｃ7−Ｃ18アルキルフェニル、フェニル又はＣ3−Ｃ12アルケニルであり；
Ｒ”は、Ｈ、Ｃ1−Ｃ18アルキル、シクロヘキシル、Ｃ7−Ｃ18フェニルアルキル、Ｃ7−Ｃ18アルキルフェニル、フェニル又はＣ3−Ｃ12アルケニルであり；
Ｈａｌは、−Ｆ又は−Ｃｌであり；
Ｍは、Ｌｉ、Ｎａ又はＫであり;
ここで、
化合物Ｇ0において、基Ｒ1、基Ｒ2、基Ｒ3、基Ｒ4、基Ｒ5及び基Ｒ6は、それぞれ水素であり；
化合物Ｇ1において、群Ｒ1、Ｒ2、Ｒ3、Ｒ4、Ｒ5及びＲ6のうち１個の基はＱであり、他はそれぞれ水素であり；
化合物Ｇ2において、群Ｒ1、Ｒ2、Ｒ3、Ｒ4、Ｒ5及びＲ6のうち２個の基はそれぞれＱであり、他はそれぞれ水素であり；
化合物Ｇ3において、群Ｒ1、Ｒ2、Ｒ3、Ｒ4、Ｒ5及びＲ6のうち３個の基はそれぞれＱであり、他はそれぞれ水素であり；
化合物Ｇ4において、群Ｒ1、Ｒ2、Ｒ3、Ｒ4、Ｒ5及びＲ6のうち４個の基はそれぞれＱであり、他はそれぞれ水素であり；
化合物Ｇ5において、群Ｒ1、Ｒ2、Ｒ3、Ｒ4、Ｒ5及びＲ6のうち５個の基はそれぞれＱであり、１個の基は水素であり；
化合物Ｇ6において、基Ｒ1、基Ｒ2、基Ｒ3、基Ｒ4、基Ｒ5及び基Ｒ6は、それぞれＱであり；そして
Ｑは、−Ｔ1、−ＣＯＴ1又は−ＣＯＮＴ1Ｔ2である）
に対応する、化合物の混合物。
【請求項２】
式（Ｉ）において、  
Ｘ、Ｙ及びＺは、−Ｈであり；
Ｑは、−Ｔ1であり；
Ｔ1は、Ｃ1−Ｃ18アルキル若しくはＤで置換されているＣ1−Ｃ18アルキル；又はＥで中断されているＣ3−Ｃ50アルキル；又はＤで置換され、かつＥで中断されているＣ2−Ｃ50アルキルであり；
Ｄは、−ＣＯＯＲ又は−ＣＯＯＭであり；
Ｅは、−Ｏ−又は−ＣＯＯ−であり；
Ｒは、Ｈ又はＣ1−Ｃ18アルキルであり；
Ｍは、Ｎａ又はＫである、請求項１記載の化合物の混合物。
【請求項３】
下記式（Ａ）〜（Ｃ）：
【化２】
0004907823.tif 000035
で示される３つの化合物を含む、請求項１記載の化合物の混合物。
【請求項４】
Ａ）光、酸素及び／又は熱による損傷に敏感な有機材料と、
Ｂ）安定剤として請求項１記載の化合物の混合物を含む組成物。
【請求項５】
更なる成分として、酸化防止剤、ＵＶ吸収剤及び光安定剤、金属不活性化剤、ホスファイト及びホスホナイト、ヒドロキシルアミン、ニトロン、チオ相乗剤、過酸化物破壊化合物、ポリアミド安定剤、塩基共安定剤、核化剤、充填剤及び補強剤、可塑剤、滑剤、乳化剤、分散剤、顔料、レオロジー的添加剤、触媒、均展助剤、蛍光増白剤、難燃剤、帯電防止剤、発泡剤、ベンゾフラノン並びに／又はインドリノン類からなる種類の添加剤を含む、請求項４記載の組成物。
【請求項６】
更なる成分として、立体障害されたアミン、２−（２−ヒドロキシフェニル）−１，３，５−トリアジン、２−ヒドロキシフェニル−２Ｈ−ベンゾトリアゾール、２−ヒドロキシベンゾフェノン及び／又はオキサルアニリド類の酸化防止剤及び光安定剤から選択される１個以上の安定剤を含む、請求項４又は５記載の組成物。
【請求項７】
光、酸素及び／又は熱に対して損傷を及ぼす暴露に対して有機材料を安定化させる方法であって、安定化剤として請求項１記載の化合物の混合物を前記材料に混合する及び／又は適用することを含む方法。
【発明の詳細な説明】
【０００１】
本発明は、２，４，６−トリス（２，４−ジヒドロキシフェニル）−１，３，５−トリアジンと、少なくとも２種類の個別の化合物、即ち６個のヒドロキシル基の中の２個がヒドロカルビルオキシ基で置換されているものと、更に、６個のヒドロキシル基の中の２個未満及び／又は２個を超えてヒドロカルビルオキシ基で置換されている種類の少なくとも１個との混合物を含む安定剤に関する。本発明は、同様に、有機材料の安定化のためのその使用、対応する組成物、及び有機材料を安定化する方法、並びに個別の新規化合物に関する。
【０００２】
２，４，６−トリス（２，４−ジフェニル）−１，３，５−トリアジンから誘導される、ヒドロキシフェニルトリアジン類の個別の化合物、及びその安定剤としての使用は、特に、GB-A-975966、US-3113940、 US-3113941、 US-3113942、 CH-A-467833、 US-3244708、 US-3249608、 EP-A-434608、 US-5300414、US-5489503、 GB-A-2319523、GB-A-2337049、CH-A-484695に記載されている。
【０００３】
また、ヒドロキシフェニルトリアジンの特定の混合物は、例えば、EP-A-444323、GB-A-2317893、US-5668200において、既に安定剤として提案されている。
【０００４】
いまや、予期しなかったほどに有利な特性を有する化合物の混合物が見出された。それゆえに、本発明は、第一に、化合物Ｇ2と、更に群Ｇ0、Ｇ1、Ｇ3、Ｇ4、Ｇ5、Ｇ6のうち少なくとも１個の化合物を含む混合物を提供し、該化合物Ｇ0〜Ｇ6は、それぞれ、式（Ｉ）：
【０００５】
【化３】
0004907823.tif 000002
【０００６】
（式中、
Ｘ、Ｙ及びＺは、互いに独立して、Ｈ、Ｔ1、ＯＴ1、ＮＴ1Ｔ2、ＳＴ1、ＳＯＴ1、ＳＯ2Ｔ1、ＳＯ2ＮＴ1Ｔ2、ＳＯ3Ｈ、ＳＯ3Ｔ1、ＳＯ3Ｍ又は−Ｄであり；ここで、
Ｔ1及びＴ2は、Ｃ1−Ｃ50アルキル、Ｃ5−Ｃ12シクロアルキル、Ｃ7−Ｃ18アリールアルキル、Ｃ7−Ｃ18アルキルアリール、Ｃ6−Ｃ18アリール、Ｃ2−Ｃ50アルケニル、Ｃ5−Ｃ12シクロアルケニル、Ｃ2−Ｃ50アルキニル、Ｃ5−Ｃ12シクロアルキニル、Ｃ5−Ｃ18ビシクロアルキル、Ｃ6−Ｃ18ビシクロアルケニル；あるいは１個以上のＤで置換され、及び／又は、所望であれば、１個以上の単位Ｅで中断されているこれらの基のうちの１個であり；
Ｄは、−Ｒ、−ＯＨ、−ＯＲ、−ＳＲ、−ＮＲＲ’、−ＮＲＳＯ２Ｒ’、−ＳＯＲ、−ＳＯ２Ｒ、−ＳＯ２ＮＲＲ’、−ＳＯ３Ｈ、−ＳＯ３Ｍ、−ＳＯ３Ｒ、オキシラニル、−Ｈａｌ、−ＣＮ、−ＣＯＲ、−ＣＯＯＲ、−ＣＯＯＭ、−ＣＯＮＲＲ’、−ＯＣＯＲ、−ＯＣＯＯＲ、−ＯＣＯＮＲＲ’、−ＮＲＣＯＲ’、−ＮＲＣＯＯＲ’、−ＮＲＣＯＮＲ’Ｒ”から選択され；
Ｅは、−Ｏ−、−Ｓ−、−ＮＲ−、−ＳＯ−、−ＳＯ2−、−ＳＯ2ＮＲ−、−ＣＯ−、−ＣＯＯ−、−ＣＯＮＲ−、−ＯＣＯ−、−Ｏ−ＣＯ−Ｏ−、−ＯＣＯＮＲ−、−ＮＲＣＯ−、−ＮＲ−ＣＯ−Ｏ−及び−ＮＲＣＯＮＲ’−から選択され；
Ｒ、Ｒ’、Ｒ”、Ｒ*は、互いに独立して、Ｈ、Ｃ1−Ｃ50アルキル、Ｃ5−Ｃ12シクロアルキル、Ｃ7−Ｃ18アリールアルキル、Ｃ7−Ｃ18アルキルアリール、Ｃ6−Ｃ18アリール、Ｃ2−Ｃ50アルケニル、Ｃ5−Ｃ12シクロアルケニル、Ｃ2−Ｃ50アルキニル、Ｃ5−Ｃ12シクロアルキニル、Ｃ5−Ｃ18ビシクロアルキル、Ｃ6−Ｃ18ビシクロアルケニル；又はＯＨで置換され、及び／若しくはＯで中断されている前記炭化水素基のうちの１個であり；
Ｈａｌは、−Ｆ、−Ｃｌ、−Ｂｒ又は−Ｉであり；
Ｍは、一価金属陽イオン、好ましくはアルカリ金属陽イオンであるか、又はＮ（ＲＲ’Ｒ”Ｒ*）+、特にアンモニウムであるか、若しくはＰ（ＲＲ’Ｒ”Ｒ*）+であり;
ここで、
化合物Ｇ0において、基Ｒ1、基Ｒ2、基Ｒ3、基Ｒ4、基Ｒ5及び基Ｒ6は、それぞれ水素であり；
化合物Ｇ1において、群Ｒ1、Ｒ2、Ｒ3、Ｒ4、Ｒ5及びＲ6のうち１個の基はＱであり、他はそれぞれ水素であり；
化合物Ｇ2において、群Ｒ1、Ｒ2、Ｒ3、Ｒ4、Ｒ5及びＲ6のうち２個の基はそれぞれＱであり、他はそれぞれ水素であり；
化合物Ｇ3において、群Ｒ1、Ｒ2、Ｒ3、Ｒ4、Ｒ5及びＲ6のうち３個の基はそれぞれＱであり、他はそれぞれ水素であり；
化合物Ｇ4において、群Ｒ1、Ｒ2、Ｒ3、Ｒ4、Ｒ5及びＲ6のうち４個の基はそれぞれＱであり、他はそれぞれ水素であり；
化合物Ｇ5において、群Ｒ1、Ｒ2、Ｒ3、Ｒ4、Ｒ5及びＲ6のうち５個の基はそれぞれＱであり、１個の基は水素であり；
化合物Ｇ6において、基Ｒ1、基Ｒ2、基Ｒ3、基Ｒ4、基Ｒ5及び基Ｒ6は、それぞれＱであり；そして
Ｑは、−Ｔ1、−ＣＯＴ1、−ＣＯＨ、−ＣＯＯＴ1、−ＣＯＮＨＴ1、−ＣＯＮＨ2又は−ＣＯＮＴ1Ｔ2である）
に対応する。
【０００７】
好ましい混合物は、
化合物Ｇ0において、基Ｒ1、基Ｒ2、基Ｒ3、基Ｒ4、基Ｒ5及び基Ｒ6は、それぞれ水素であり；
化合物Ｇ1において、基Ｒ1はＱであり、Ｒ2、Ｒ3、Ｒ4、Ｒ5及びＲ6は、それぞれ水素であり；
化合物Ｇ2において、基Ｒ1及び基Ｒ2は、互いに独立して、それぞれＱであり、Ｒ3、Ｒ4、Ｒ5及びＲ6は、それぞれ水素であり；
化合物Ｇ3において、基Ｒ1、基Ｒ2及び基Ｒ3は、互いに独立して、それぞれＱであり、Ｒ4、Ｒ5及びＲ6は、それぞれ水素であり；
化合物Ｇ４において、基Ｒ1、Ｒ2、Ｒ3及びＲ4は、互いに独立して、それぞれＱであり、Ｒ5及びＲ6は、それぞれ水素であり；
化合物Ｇ5において、基Ｒ1、基Ｒ2、基Ｒ3、基Ｒ4及び基Ｒ5は、互いに独立して、それぞれＱであり、Ｒ6は、水素であり；そして
化合物Ｇ6において、基Ｒ1、基Ｒ2、基Ｒ3、基Ｒ4、基Ｒ5及び基Ｒ6は、互いに独立して、それぞれＱであるものである。
【０００８】
Ｃ1−Ｃ50アルキル、例えば、Ｔ1、Ｔ2、Ｒ、Ｒ’、Ｒ*又はＲ”は、分岐鎖状若しくは非分岐鎖状の基であり、例えば、メチル、エチル、プロピル、イソプロピル、ｎ−ブチル、sec−ブチル、イソブチル、tert−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、エイコシル、ドコシルである。好ましい定義の１つは、例えば、Ｃ1−Ｃ18アルキルである。Ｒ、Ｒ’及びＲ”の特に好ましい定義は、Ｃ1−Ｃ4アルキルである。
Ｃ5−Ｃ12シクロアルキルとしてのＴ1、Ｔ2、Ｒ、Ｒ’、Ｒ*及びＲ”は、例えば、シクロペンチル、シクロヘキシル、シクロヘプチル、シクロオクチル、シクロノニル、シクロデシル、シクロドデシルである。シクロヘキシル及びシクロドデシルが好ましい。
Ｃ7−Ｃ18アリールアルキルとしてのＴ1、Ｔ2、Ｒ、Ｒ’、Ｒ*及びＲ”は、例えば、ベンジル、メチルベンジル、クミルである。
Ｃ7−Ｃ18アルキルアリールとしてのＴ1、Ｔ2、Ｒ、Ｒ’、Ｒ*及びＲ”は、例えば、メチルフェニル、ジメチルフェニル、メシチル、エチルフェニル、プロピルフェニル、ブチルフェニル、ジブチルフェニル、ペンチルフェニル、ヘキシルフェニル、ヘプチルフェニル、オクチルフェニルである。
Ｃ6−Ｃ18アリールとしてのＴ1、Ｔ2、Ｒ、Ｒ’、Ｒ*及びＲ”は、例えば、フェニル、ナフチル、ビフェニリルである。フェニルが好ましい。
Ｃ2−Ｃ50アルケニルとしてのＴ1、Ｔ2、Ｒ、Ｒ’、Ｒ*及びＲ”は、例えば、ビニル、アリル、ブテニル、ペンテニル、ヘキセニル、へプテニル、オクテニルであり；基がヘテロ原子（炭素以外の原子、例えば、Ｏ）に結合している場合、アリルが好ましく、基が炭素に結合している場合、ビニルが好ましい。
ＯＣＯＲとしてのＤの好ましい定義は、アクリロイルオキシ又はメタクリロイルオキシである。
Ｃ5−Ｃ12シクロアルケニルとしてのＴ1、Ｔ2、Ｒ、Ｒ’、Ｒ*及びＲ”は、好ましくはシクロヘキセニルである。
Ｃ2−Ｃ50アルキニルとしてのＴ1、Ｔ2、Ｒ、Ｒ’、Ｒ*及びＲ”は、好ましくはプロパルギルである。
Ｃ5−Ｃ12シクロアルキニルとしてのＴ1、Ｔ2、Ｒ、Ｒ’、Ｒ*及びＲ”は、例えばシクロヘキシニルである。
Ｃ5−Ｃ18ビシクロアルキルとしてのＴ1、Ｔ2、Ｒ、Ｒ’、Ｒ*及びＲ”は、例えばビシクロ〔２．２．１〕ヘプチル、ビシクロ〔２．２．２〕オクチル（ノルボルニル）である。
Ｃ6−Ｃ18ビシクロアルケニルとしてのＴ1、Ｔ2、Ｒ、Ｒ’、Ｒ*及びＲ”は、例えばビシクロ〔２．２．１〕ヘプト−２−エニル、ビシクロ〔２．２．２〕オクテニル（ノルボルネニル）である。
オキシラニルは、下記式：
【０００９】
【化４】
0004907823.tif 000003
【００１０】
のエポキシ基であり、好ましくはＣＨ2に結合してグリシジル基を形成する。
【００１１】
上記のように、前述の基は、Ｄで置換され、及び／又は、所望であれば、Ｅで中断されている。中断は、単結合により互いに結合している炭素原子を少なくとも２個含有する基の場合に可能であることは当然であり、Ｃ6−Ｃ18アリールは中断されることなく、中断されている、アリールアルキル又はアルキルアリールは、アルキル部分に単位Ｅを含有する。
【００１２】
Ｄ1は、炭素に結合した置換基Ｄ：−Ｒ、−ＣＮ、−ＣＯＲ、−ＣＯＯＲ、−ＣＯＯＭ、−ＣＯＮＲＲ’であり、
Ｄ2は、ヘテロ原子に結合した置換基Ｄ：−ＯＨ、−ＯＲ、−ＳＲ、−ＮＲＲ’、−ＮＲＳＯ2Ｒ’、−ＳＯＲ、−ＳＯ2Ｒ、−ＳＯ2ＮＲＲ’、−ＳＯ3Ｈ、−ＳＯ3Ｍ、−Ｈａｌ、−ＯＣＯＲ、−ＯＣＯＯＲ、−ＯＣＯＮＲＲ’、−ＮＲＣＯＲ’、−ＮＲＣＯＯＲ’、−ＮＲＣＯＮＲ’Ｒ”である。
【００１３】
Ｄ2によって置換された非環式基は、好ましくは２個以上、特に２〜１８個の炭素原子を含有する。Ｄ2は、一般的にα位に結合していない。
【００１４】
非環式基は、中断されている場合、好ましくは３個以上、特に３〜１８個の炭素原子を含有する。一般的に、中断されている基としてのＴ1又はＴ2は、それぞれの中断単位Ｅに対して２個以上の炭素原子を含有する。一般的には、１個を超えない中断単位ＥしかＣ−Ｃ単結合に挿入されず、−Ｅ−Ｅ−型の蓄積を避けている。非対称性のＥは任意の位置に存在でき、例えば、−ＣＯ−Ｏ−としてのＥはエステル類（−ＣＯ−が分子の中心に向かって配置されている）と逆エステル類（−Ｏ−が分子の中心に向かって配置されている）の両方を包含する。
【００１５】
Ｈａｌは、例えば、フッ素、塩素、臭素又はヨウ素である。塩素が好ましい。
【００１６】
アルキルは、例えば、メチル、エチル、プロピル，イソプロピル、ブチル、イソブチル、tert−ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル又はオクタデシルのような、Ｃ1−Ｃ18アルキルである。シクロアルキルは、シクロペンチル、シクロヘキシル、シクロヘプチル、シクロオクチル又はシクロドデシルのような、主にＣ5−Ｃ12シクロアルキルである。アルケニルは、与えられた定義の範囲内で、特に、ビニル、アリル、１−又は２−ブテニル等を表す。適切な場合、定義される残基は、直鎖状又は分岐鎖状である。多価残基は、Ｈ原子の除去によって、対応する一価残基から誘導され；すなわちＣ1−Ｃ18アルケニレンは、例えば、メチレン、エチレン、エチリデン、１，１−、１，２−若しくはα，ω−プロピレン、又は対応するブチレン、ペンチレン、ヘキシレン、へプチレン、オクチレン等の異性体を表す。
【００１７】
１個以上のＤで置換され、及び／又は１個以上の単位Ｅで中断されているＣ1−Ｃ50アルキルとしてのＴ1又はＴ2は、例えば、（ＣＨ2ＣＨ2Ｏ）n−Ｒx（ここで、ｎは、１〜２０の範囲の数であり、そしてＲxは、Ｈ又はＣ1−Ｃ10アルキル若しくはＣ2−Ｃ10アルカノイル（例えば、ＣＯ−ＣＨ（Ｃ2Ｈ5）Ｃ4Ｈ9）である）、
ＣＨ2−ＣＨ（ＯＲy’）−ＣＨ2−Ｏ−Ｒy（ここで、Ｒyは、Ｃ1−Ｃ18アルキル、Ｃ5−Ｃ12シクロアルキル、フェニル、Ｃ7−Ｃ15フェニルアルキルであり、そしてＲy’は、Ｒyと同じ定義を包含するか、又はＨである）；
Ｃ1−Ｃ8アルキレン−ＣＯＯＲz、例としては、ＣＨ2ＣＯＯＲz、ＣＨ（ＣＨ3）ＣＯＯＲz、Ｃ（ＣＨ3）2ＣＯＯＲz（ここで、Ｒzは、Ｈ、Ｃ1−Ｃ18アルキル、（ＣＨ2ＣＨ2Ｏ）1-15−Ｒxであり、そしてＲxは、上記の定義を包含する）；
Ｃ1−Ｃ12アルキレン−ＳＯ3Ｈ；ＣＨ2ＣＨ2−Ｏ−ＣＯ−ＣＨ＝ＣＨ2；ＣＨ2ＣＨ（ＯＨ）ＣＨ2−Ｏ−ＣＯ−Ｃ（ＣＨ3）＝ＣＨ2である。
【００１８】
Ｔ1及びＴ2は、好ましくは、互いに独立して、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル、Ｃ5−Ｃ12シクロアルケニル、Ｃ2−Ｃ12アルキニル；又はそれぞれの場合、１個以上のＤで置換されている、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル、Ｃ5−Ｃ12シクロアルケニル、Ｃ2−Ｃ12アルキニル；又は１個以上のＥで中断されている、Ｃ2−Ｃ50アルキル、Ｃ7−Ｃ18フェニルアルキル、Ｃ7−Ｃ18アルキルフェニル若しくはＣ4−Ｃ18アルケニル；又はＤで置換され、かつＥで中断されている、Ｃ3−Ｃ50アルキル、Ｃ4−Ｃ18アルケニル若しくはＣ7−Ｃ18フェニルアルキル；
特にＣ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル、シクロヘキセニル；又はそれぞれの場合、１個以上のＤで置換されている、Ｃ1−Ｃ18アルキル、シクロヘキシル、シクロドデシル、Ｃ7−Ｃ18フェニルアルキル、Ｃ7−Ｃ18アルキルフェニル、フェニル、ナフチル、ビフェニリル、Ｃ2−Ｃ18アルケニル若しくはシクロヘキセニル；又は１個以上のＥで中断されている、Ｃ2−Ｃ50アルキル、Ｃ7−Ｃ18フェニルアルキル、Ｃ7−Ｃ18アルキルフェニル若しくはＣ4−Ｃ18アルケニル；又はＤで置換され、かつＥで中断されている、Ｃ3−Ｃ50アルキル、Ｃ4−Ｃ18アルケニル若しくはＣ7−Ｃ18フェニルアルキルである。
【００１９】
置換シクロアルキルは、例えば、メチルシクロペンチル、ジメチルシクロペンチル、メチルシクロヘキシル、ヒドロキシシクロヘキシル、カルボキシシクロヘキシル、アルコキシカルボニルシクロヘキシル、ジメチルシクロヘキシル、トリメチルシクロヘキシル、tert−ブチルシクロヘキシルである。
【００２０】
一価金属陽イオンとしてのＭはまた、正に荷電された金属錯体であってよく；好ましくは、例えば、金属Ｌｉ、Ｎａ、Ｋ、Ｃｓ；特にＮａ、のアルカリ金属陽イオンである。Ｎ（Ｒ）4+としてのＭは、好ましくはアンモニウム（ＮＨ4）+である。
【００２１】
好ましい混合物中のＸ、Ｙ及びＺは、それぞれ水素、−Ｔ1又はＤであり、特にＨである。
式（Ｉ）の化合物群のうち技術的に特に興味深いものは、Ｘ、Ｙ及びＺが、それぞれ水素であり、そしてＱがＴ1の定義を有するものである。
【００２２】
Ｇ2と、更に群Ｇ0、Ｇ1、Ｇ3、Ｇ4、Ｇ5、Ｇ6のうちの化合物が、それぞれの場合、混合物に存在する全化合物Ｇ0〜Ｇ6の１００重量部に基づき、１〜９９重量部、例えば、１〜９０又は１〜８０重量部、特に５〜８０重量部の量で存在する化合物の混合物が、特に有意である。
【００２３】
好ましい化合物の混合物は、Ｇ2の他に、更に群Ｇ0〜Ｇ6、特にＧ2、Ｇ3及びＧ4のうち２個の化合物を、それぞれ、混合物に存在する全化合物の１００重量部に基づき、１〜９８重量部の量で含む。同様に好ましい化合物の混合物は、Ｇ0、Ｇ1及びＧ2、又は特に好ましくはＧ1、Ｇ2及びＧ3を、それぞれ、混合物に存在する全化合物の１００重量部に基づき１〜９８重量部の量で含む。特に好ましい化合物の混合物は、Ｇ2の他に、更に群Ｇ0〜Ｇ6、例えば、Ｇ1、Ｇ2、Ｇ3及びＧ4、特にＧ1、Ｇ2、Ｇ3、Ｇ4及びＧ5のうち３個の化合物を、それぞれ、混合物に存在する全化合物の１００重量部に基づき１〜９７重量部の量で含む。個別の化合物の特に興味深い割合は、それぞれの場合、混合物に存在する全化合物Ｇ0〜Ｇ6の１００重量部に基づき、１〜９０、特に１〜８０重量部、特別に５〜８０重量部である。
【００２４】
本発明の化合物の混合物の好ましい成分は、
Ｘ、Ｙ及びＺが、互いに独立して、−Ｈ、−Ｔ1又はＤであり；
Ｔ1及びＴ2が、互いに独立して、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル、Ｃ5−Ｃ12シクロアルケニル、Ｃ2−Ｃ12アルキニル；又はそれぞれの場合、１個以上のＤで置換されている、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル、Ｃ5−Ｃ12シクロアルケニル、Ｃ2−Ｃ12アルキニル；又はそれぞれの場合、１個以上のＥで中断されている、Ｃ2−Ｃ50アルキル、Ｃ7−Ｃ18フェニルアルキル、Ｃ7−Ｃ18アルキルフェニル、Ｃ5−Ｃ12シクロアルキル、Ｃ5−Ｃ12シクロアルケニル若しくはＣ4−Ｃ18アルケニル；又はＤで置換され、かつＥで中断されている、Ｃ2−Ｃ50アルキル、Ｃ3−Ｃ18アルケニル、Ｃ7−Ｃ18アルキルフェニル、Ｃ5−Ｃ12シクロアルキル、Ｃ5−Ｃ12シクロアルケニル若しくはＣ7−Ｃ18フェニルアルキルであり；
Ｄが、−Ｒ、−ＯＨ、−ＯＲ、−ＮＲＲ’、−Ｈａｌ、−ＣＮ、−ＣＯＲ、−ＣＯＯＲ、−ＣＯＯＭ、−ＣＯＮＲＲ’、−ＯＣＯＲ、−ＯＣＯＯＲ、−ＯＣＯＮＲＲ’、−ＮＲＣＯＲ’、−ＮＲＣＯＯＲ’、−ＮＲＣＯＮＲ’Ｒ”、オキシラニル、−ＳＯ3Ｈ、−ＳＯ3Ｍであり；
Ｅが、−Ｏ−、−ＮＲ−、−ＣＯ−、−ＣＯＯ−、−ＣＯＮＲ−、−ＯＣＯ−、−ＯＣＯＯ−、−ＯＣＯＮＲ−、−ＮＲＣＯ−、−ＮＲＣＯＯ−、−ＮＲＣＯＮＲ’−であり；
Ｒ、Ｒ’、Ｒ”、Ｒ*が、互いに独立して、Ｈ、Ｃ1−Ｃ50アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ50アルケニル、Ｃ5−Ｃ12シクロアルケニル、Ｃ2−Ｃ50アルキニルであり；
Ｈａｌが、−Ｆ又は−Ｃｌであり；そして
Ｍが、アルカリ金属陽イオン又はＮ（ＲＲ’Ｒ”Ｒ*）+であるものである。
【００２５】
Ｔ1、Ｔ2、並びにＲ、Ｒ’、Ｒ*及びＲ”はまた、互いに独立して、直鎖状又は分岐鎖状である。
【００２６】
本発明の化合物の混合物の特に好ましい成分は、
Ｑが、−Ｔ1、−ＣＯＴ1又は−ＣＯＮＴ1Ｔ2であり；
Ｘ、Ｙ及びＺが、互いに独立して、−Ｈ、−Ｔ1、Ｄであり；
Ｄが、−Ｒ、−ＯＨ、−ＯＲ、−Ｈａｌ、−ＣＯＲ、−ＣＯＯＲ、−ＣＯＯＭ、−ＣＯＮＲＲ’、−ＯＣＯＲ、−ＯＣＯＯＲ、−ＯＣＯＮＲＲ’、−ＳＯ3Ｈ、−ＳＯ3Ｍであり；
Ｅが、−Ｏ−、−ＣＯ−、−ＣＯＯ−、−ＣＯＮＲ−、−ＯＣＯ−、−ＯＣＯＯ−、ＯＣＯＮＲ−であり；
Ｒ、Ｒ’、Ｒ”が、互いに独立して、Ｈ、Ｃ1−Ｃ18アルキル、シクロヘキシル、シクロドデシル、Ｃ7−Ｃ18フェニルアルキル、Ｃ7−Ｃ18アルキルフェニル、フェニル、Ｃ2−Ｃ12アルケニルであり；そして
Ｈａｌが、−Ｆ又は−Ｃｌであり；そして
Ｍが、Ｌｉ、Ｎａ又はＫであるものである。
【００２７】
本発明の化合物の混合物の特に好ましい化合物は、
Ｑが、−Ｔ1、−ＣＯＴ1、−ＣＯＮＴ1Ｔ2であり；
Ｘ、Ｙ及びＺが、互いに独立して、−Ｈ、−Ｔ1又はＤであり；
Ｔ1及びＴ2が、互いに独立して、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル；又はそれぞれの場合、Ｄで置換されている、Ｃ1−Ｃ18アルキル、シクロヘキシル、Ｃ7−Ｃ18フェニルアルキル、Ｃ7−Ｃ18アルキルフェニル、フェニル、Ｃ3−Ｃ12アルケニル；又はＥで中断されている、Ｃ3−Ｃ50アルキル、Ｃ7−Ｃ18フェニルアルキル、Ｃ7−Ｃ18アルキルフェニル若しくはＣ4−Ｃ18アルケニル；又はＤで置換され、かつＥで中断されている、Ｃ2−Ｃ50アルキル若しくはＣ4−Ｃ18アルケニル若しくはＣ7−Ｃ18フェニルアルキルであり；
Ｄが、−Ｒ、−ＯＨ、−ＯＲ、−Ｈａｌ、−ＣＯＲ”、−ＣＯＯＲ、−ＣＯＯＭ、−ＯＣＯＲ”、−ＳＯ3Ｈ、−ＳＯ3Ｍであり；
Ｅが、−Ｏ−、−ＣＯ−、−ＣＯＯ−、−ＯＣＯ−であり；
Ｒが、Ｈ、Ｃ1−Ｃ18アルキル、シクロヘキシル、Ｃ7−Ｃ18フェニルアルキル、Ｃ7−Ｃ18アルキルフェニル、フェニル、Ｃ3−Ｃ12アルケニルであり；
Ｒ”が、Ｈ、Ｃ1−Ｃ18アルキル、シクロヘキシル、Ｃ7−Ｃ18フェニルアルキル、Ｃ7−Ｃ18アルキルフェニル、フェニル、Ｃ3−Ｃ12アルケニルであり；
Ｈａｌが、−Ｆ又は−Ｃｌであり；そして
Ｍが、Ｌｉ、Ｎａ又はＫであるものであり、
特に、
Ｑが−Ｔ1であり；Ｘ、Ｙ及びＺが、互いに独立して、−Ｈ、Ｃ1−Ｃ12アルキル、Ｃ7−Ｃ9フェニルアルキル又はＣ3−Ｃ8アルケニルであり；Ｔ1及びＴ2が、互いに独立して、Ｃ1−Ｃ18アルキル、Ｃ5−Ｃ12シクロアルキル、Ｃ7−Ｃ18フェニルアルキル、Ｃ7−Ｃ18アルキルフェニル、フェニル、ナフチル、ビフェニリル、Ｃ2−Ｃ18アルケニル；又はそれぞれの場合、Ｄで置換されている、Ｃ1−Ｃ18アルキル、シクロヘキシル、Ｃ7−Ｃ18フェニルアルキル、Ｃ7−Ｃ18アルキルフェニル、フェニル、Ｃ3−Ｃ12アルケニルであるものである。
【００２８】
本発明の化合物の混合物の成分Ｇ0〜Ｇ6は、既知の方法又はそのような方法と類似の方法により調製される。そのような方法は、例えば、GB-A-975966、CH-A-484695に記載されている。式（Ｉ）の化合物はまた、最初に言及した文献のうちの１つである EP-A-434608、又は H.Brunetti 及び C.E. Luethi による刊行物である Helv. Chim. Acta 55, 1566 (1972)、において特定される方法のうちの１つと同様にして調製される。出発点は、賢明には、化合物２，４，６−トリス（２，４−ジヒドロキシフェニル）−１，３，５−トリアジン（トリスレゾルシノールトリアジン）であるか、又はこの化合物の適切に置換された誘導体（Ｇ0、式（II）の出発化合物）である。式（II）：
【００２９】
【化５】
0004907823.tif 000004
【００３０】
の出発化合物は、例えば、塩化シアヌル又はハロゲン化シアヌルと、対応するレゾルシノール誘導体（既に置換基Ｘ、Ｙ及びＺ（ここで、Ｘ、Ｙ及びＺは上記と同義である）を含有する）とのフリーデル−クラフツ反応を用いて、EP-A-165608と同様にして調製される。非置換トリスレゾルシノールトリアジンは、その後、基Ｘ、Ｙ及びＺの導入により置換されてもよい。
【００３１】
式（II）の出発化合物を、更に、既知の方法に従って反応させて式（Ｉ）の化合物Ｇ1〜Ｇ6を得るが、そのような反応及び方法は、例えば、EP-A-434608の第１５頁第１１行〜第１７頁第１行に記載されている。有機ハロゲン化物Ｈａｌ−Ｑ又はスルホナートＴｓ−ＳＯ3−Ｑ（ここで、Ｈａｌはハロゲン原子であり、Ｔｓは例えば、４−トシル又はメチルである）が、化合物Ｇ0の遊離フェノール性ＯＨとの反応に使用される場合、反応は、酸バインダー及び適切な溶媒の存在下で、慎重に実施される。例えばジグリムのような、非プロトン性溶媒の使用が有利である。ジメチルスルホキシド、ジメチルホルムアミド（ＤＭＦ）、ジメチルアセトアミド、アセトン、エチルメチルケトン、エタノール、メタノール、イソプロパノール、ジグリム、水、トルエン、キシレン及びこれらの混合物である溶媒が好ましい。確立された酸バインダーは、炭酸塩及び重炭酸塩又はアルコキシドのような塩基、例えば、Ｎａ2ＣＯ3、Ｋ2ＣＯ3、Ｎａエトキシド、Ｎａメトキシド若しくはカリウムtert−ブトキシド、あるいは金属水素化物を含む。生成物は通常の方法、例えば、溶媒を分離させる、及び／又は結晶化させる、及び／又は蒸留することにより後処理される。
【００３２】
代わりに、塩化シアヌル又はハロゲン化シアヌルを、例えばEP-A-165608と同様にして、下記式：
【００３３】
【化６】
0004907823.tif 000005
【００３４】
のレゾルシノール誘導体３当量と反応させて、Ｇ6を得て、その後、それを、幾つかの結合Ｏ−Ｑを開裂（例えば、ＡｌＣｌ3を用いる脱アルキル化）することにより更に反応させて、本発明の類Ｇ0〜Ｇ5の化合物又はその混合物を得る。
【００３５】
本発明の安定剤は、続いて、式（Ｉ）の類Ｇ2の化合物を、予め上記に記載した類Ｇ0、Ｇ1及び／又はＧ3〜Ｇ6の更に少なくとも１個の化合物と混合することにより得られる。
【００３６】
式（II）の化合物から出発して目的混合物を形成するように、アルキル化又はアシル化工程を導くことが特に有利である。これは式（Ｉ）の混合物を調製するために好ましい経路である。このために、式（II）の上記の出発化合物を、記載のように、塩基（例えば、Ｎａ、Ｋ、Ｃａのようなアルカリ金属若しくはアルカリ土類金属の炭酸塩又は水酸化物、アンモニア、あるいはトリエチルアミン、ジブチルアミン又はトリブチルアミン等のようなアミン）及び適切な溶媒（例としては上記のもの、特に好ましい溶媒はジメチルホルムアミド（ＤＭＦ）ジメチルアセトアミド、Ｎ−メチルピロリドンである）の存在下、Ｈａｌ−Ｑと慎重に反応させる。この溶媒の他に、脂肪族又は芳香族炭化水素、エステル又はケトンから有利に選択される助溶媒の使用も可能であり、例えば、ヘプタン、ベンゼン、トルエン、キシレン、酢酸ブチル、酢酸エチル、エチルメチルケトン、メチルイソブチルケトンである。反応のためには、撹拌しながら加熱を、例えば、４０〜２００℃、特に８０〜１５０℃で、多くの場合１〜１０時間、特に２〜８時間実施することが好ましい。望ましい反応の程度は、慣用の分析方法、例えば、薄層クロマトグラフィー（ＴＬＣ）又は高速液体クロマトグラフィー（ＨＰＬＣ）を用いて慎重に監視され、反応を、望ましい程度の反応が達成された場合に停止させ、停止は、例えば、温度低下、水の添加、及び／又は中和によるのが効果的である。更なる反応工程を続けることが可能であり、例えば、エステル交換、鹸化、塩形成、エステル化、エーテル化である。通常、塩及び／又は溶媒の除去のあとで、場合によっては適切な有機溶媒での水性混合物の抽出のあとで、本発明の化合物の混合物を得た。次に、適切な抽出剤は、可能な助溶媒として上記に提示した物質である。この方法の利点は、このようにして得られた生成物が、一般的に更なる精製をしないで安定剤として使用できることである。合成から直接得られた混合物を使用することも可能である。
【００３７】
あるケースでは、下流での精製工程も有利であり、例えば、特に、生成物混合物の色彩又は光沢の向上が望ましい場合、抽出から慎重に始め、濾過助剤（例えば、硫酸マグネシウム、硫酸ナトリウム、酸化アルミニウム、クレー、活性炭、シリカゲル等）を用いて、生成物の混合物の溶液を濾過する。精製には蒸留、沈殿及び再結晶も、同様に可能である。
【００３８】
本発明の混合物のある種の成分は、新規化合物である。したがって、本発明は、更に、式（III）：
【００３９】
【化７】
0004907823.tif 000006
【００４０】
（式中、
Ｘ、Ｙ及びＺは、互いに独立して、Ｈ、Ｔ1、ＯＴ1、ＮＴ1Ｔ2、ＳＴ1、ＳＯＴ1、ＳＯ2Ｔ1、ＳＯ2ＮＴ1Ｔ2、ＳＯ3Ｈ、ＳＯ3Ｔ1、ＳＯ3Ｍ又は−Ｄであり；ここで、
Ｔ1及びＴ2は、Ｃ1−Ｃ50アルキル、Ｃ5−Ｃ12シクロアルキル、Ｃ7−Ｃ18アリールアルキル、Ｃ7−Ｃ18アルキルアリール、Ｃ6−Ｃ18アリール、Ｃ2−Ｃ50アルケニル、Ｃ5−Ｃ12シクロアルケニル、Ｃ2−Ｃ50アルキニル、Ｃ5−Ｃ12シクロアルキニル、Ｃ5−Ｃ18ビシクロアルキル、Ｃ6−Ｃ18ビシクロアルケニル；又は１個以上のＤで置換され、及び／若しくは、所望であれば、１個以上の単位Ｅで中断されているこれらの基のうちの１個であり；
Ｔ3は、Ｃ1−Ｃ50アルキル、Ｃ2−Ｃ50アルケニル、Ｃ2−Ｃ50アルキニル；又はそれぞれの場合、１個以上の−ＳＯＲ、−ＳＯ2Ｒ、−ＳＯ2ＮＲＲ’、−ＳＯ3Ｈ、−ＳＯ3Ｍ、−ＣＯＲ、−ＣＯＯＲ、−ＣＯＯＭ、−ＣＯＮＲＲ’、−ＯＣＯＲ、−ＯＣＯＯＲ、−ＯＣＯＮＲＲ’、−ＮＲＣＯＲ’、−ＮＲＣＯＯＲ’、−ＮＲＣＯＮＲ’Ｒ”で置換されている、Ｃ1−Ｃ50アルキル、Ｃ5−Ｃ12シクロアルキル、Ｃ7−Ｃ18アリールアルキル、Ｃ7−Ｃ18アルキルアリール、Ｃ6−Ｃ18アリール、Ｃ2−Ｃ50アルケニル、Ｃ5−Ｃ12シクロアルケニル、Ｃ2−Ｃ50アルキニル、Ｃ5−Ｃ12シクロアルキニル、Ｃ5−Ｃ18ビシクロアルキル、Ｃ6−Ｃ18ビシクロアルケニルであり；
Ｔ4は、それぞれの場合、１個以上の−ＣＯＯＭで置換され、所望であれば、１個以上の単位Ｅで中断され、及び／又はＤで置換されている、Ｃ1−Ｃ50アルキル、Ｃ5−Ｃ12シクロアルキル、Ｃ7−Ｃ18アリールアルキル、Ｃ7−Ｃ18アルキルアリール、Ｃ6−Ｃ18アリール、Ｃ2−Ｃ50アルケニル、Ｃ5−Ｃ12シクロアルケニル、Ｃ2−Ｃ50アルキニル、Ｃ5−Ｃ12シクロアルキニル、Ｃ5−Ｃ18ビシクロアルキル、Ｃ6−Ｃ18ビシクロアルケニルであり；
Ｄは、−Ｒ、−ＯＨ、−ＯＲ、−ＳＲ、−ＮＲＲ’、−ＮＲＳＯ２Ｒ’、−ＳＯＲ、−ＳＯ２Ｒ、−ＳＯ２ＮＲＲ’、−ＳＯ３Ｈ、−ＳＯ３Ｍ、−Ｈａｌ、−ＣＮ、−ＣＯＲ、−ＣＯＯＲ、−ＣＯＯＭ、−ＣＯＮＲＲ’、−ＯＣＯＲ、−ＯＣＯＯＲ、−ＯＣＯＮＲＲ’、−ＮＲＣＯＲ’、−ＮＲＣＯＯＲ’、−ＮＲＣＯＮＲ’Ｒ”から選択され；
Ｅは、−Ｏ−、−Ｓ−、−ＮＲ−、−ＳＯ−、−ＳＯ2−、−ＳＯ2ＮＲ−、−ＣＯ−、−ＣＯＯ−、−ＣＯＮＲ−、−ＯＣＯ−、−Ｏ−ＣＯ−Ｏ−、−ＯＣＯＮＲ−、−ＮＲＣＯ−、−ＮＲ−ＣＯＯ−及び−ＮＲＣＯＮＲ’−から選択され；
Ｒ、Ｒ’、Ｒ”は、互いに独立して、Ｈ、Ｃ1−Ｃ50アルキル、Ｃ5−Ｃ12シクロアルキル、Ｃ7−Ｃ18アリールアルキル、Ｃ7−Ｃ18アルキルアリール、Ｃ6−Ｃ18アリール、Ｃ2−Ｃ50アルケニル、Ｃ5−Ｃ12シクロアルケニル、Ｃ2−Ｃ50アルキニル、Ｃ5−Ｃ12シクロアルキニル、Ｃ5−Ｃ18ビシクロアルキル、Ｃ6−Ｃ18ビシクロアルケニルであり；
Ｈａｌは、−Ｆ、−Ｃｌ、−Ｂｒ又は−Ｉであり；
Ｍは、一価金属陽イオン、好ましくはアルカリ金属陽イオンであるか、又はＮ（ＲＲ’Ｒ”Ｒ*）+、特にアンモニウムであるか、若しくはＰ（ＲＲ’Ｒ”Ｒ*）+であり;
ここで、
化合物Ｇ1において、基Ｒ1はＱ1であり、Ｒ2、Ｒ3、Ｒ4、Ｒ5及びＲ6は、それぞれ水素であり；
化合物Ｇ2において、基Ｒ1及び基Ｒ2は、互いに独立して、それぞれＱ2であり、Ｒ3、Ｒ4、Ｒ5及びＲ6は、それぞれ水素であり；
化合物Ｇ3において、基Ｒ1、基Ｒ2及び基Ｒ3は、互いに独立して、それぞれＱ3であり、Ｒ4、Ｒ5及びＲ6は、それぞれ水素であり；
化合物Ｇ４において、基Ｒ1、基Ｒ2、基Ｒ3及び基Ｒ4は、互いに独立して、それぞれＱ3であり、Ｒ5及びＲ6は、それぞれ水素であり；
化合物Ｇ5において、基Ｒ1、基Ｒ2、基Ｒ3、基Ｒ4及び基Ｒ5は、互いに独立して、それぞれＱ3であり、Ｒ6は、水素であり；
化合物Ｇ6において、基Ｒ1、基Ｒ2、基Ｒ3、基Ｒ4、基Ｒ5及び基Ｒ6は、互いに独立して、それぞれＱ3であり；そして
Ｑ1は、−Ｔ1、−ＣＯＴ1、−ＣＯＨ、−ＣＯＯＴ1又は−ＣＯＮＴ1Ｔ2であり；そして
Ｑ2は、−Ｔ3、−ＣＯＴ1、−ＣＯＨ、−ＣＯＯＴ1又は−ＣＯＮＴ1Ｔ2であり；そして
Ｑ3は−Ｔ4である）
で示される類Ｇ1、Ｇ2、Ｇ3、Ｇ4、Ｇ5及びＧ6の化合物を提供する。
【００４１】
Ｔ3は、好ましくは、Ｃ1−Ｃ18アルキル、Ｃ3−Ｃ12アルケニル、Ｃ3アルキニル；又はそれぞれの場合、１個以上の−ＳＯ3Ｈ、−ＳＯ3Ｍ、−ＣＯＯＲ、−ＣＯＯＭ、−ＣＯＮＲＲ’、−ＯＣＯＲ、−ＯＣＯＮＲＲ’、−ＮＲＣＯＲ’、−ＮＲＣＯＯＲ’若しくは−ＮＲＣＯＮＲ’Ｒ”で置換されている、Ｃ1−Ｃ18アルキル、シクロヘキシル、Ｃ7−Ｃ18フェニルアルキル、Ｃ7−Ｃ18アルキルフェニル、フェニルであり、
Ｔ4は、好ましくは、それぞれの場合、１個以上の−ＣＯＯＭで置換されている、Ｃ1−Ｃ18アルキル、シクロヘキシル、Ｃ7−Ｃ18フェニルアルキル、Ｃ7−Ｃ18アルキルフェニル、Ｃ6−Ｃ18フェニルである。
【００４２】
式（III）の新規化合物の更なる好ましい置換基は、式（Ｉ）の化合物Ｇ1〜Ｇ6のために予め上記に示したものと同じである。
【００４３】
本発明は、更に、
Ａ）光、酸素及び／又は熱の暴露に敏感な有機材料及び
Ｂ）安定剤として式（Ｉ）の化合物の混合物を含む組成物を提供し、
また、光、酸素及び／又は熱の暴露に対して有機材料を安定させる方法であり、本発明の化合物の混合物を前記材料に加えるか、又は適用することを含む方法を提供し、また、光、酸素及び／又は熱の暴露に対する安定剤としての式（Ｉ）の化合物の混合物の使用を提供する。
【００４４】
本発明の混合物は、光、熱、酸素等による損傷に敏感な多様な有機材料を保護するために使用され、例えば、油、脂肪、蝋、自動車の仕上げ塗料、木材被覆、塗料、例えばエマルション塗料又はコンクリート若しくはアスファルトのような無機建築材料用の塗料、例えば複写材料、例としては写真、フィルム、プリントインク及び対応する記録材料、木材又は木材を含む材料、紙、皮革、プラスチック及びその被覆、織物、化粧品、日焼け止め組成物、温室フィルム、窓、窓被覆又は窓フィルム（日光フィルム）が挙げられる。可能性としては、本発明の安定剤混合物を組み込む材料自体の保護、及び本発明の安定剤混合物を直接又は保護層の形態のいずれかで適用する材料の保護の両方を含む。そのような保護層の例としては、被覆、積層物の仕上塗、含浸品、また全種類のカバー、スクリーン又はパッケージが挙げられる。したがって、可能性としては、例えば、種子、皮膚組織、毛髪若しくは毛髪着色剤の保護、又は殺虫剤、除草剤若しくは殺カビ剤のような活性物質の保護が挙げられる。
【００４５】
プラスチック、ゴム、塗料、ワニス又は接着剤に存在するポリマー材料の使用が、特に興味深い。安定化される材料が写真材料を含む場合、その構造は、好ましくは、米国特許US-5538840、第２５欄、第６０行目〜第１０６欄、第３５行目に記載されているとおりであり、式（Ｉ）の本発明の化合物の混合物は、US-5538840に記載の式（Ｉ）の化合物及び／又はそれから調製されるポリマーの適用と同様にして適用され、参照したUS-5538840の部分は、本発明の記載の一部として考慮される。
式（Ｉ）のカルボキシラート及び／又はスルホナート類の化合物を含む本発明の安定剤は、水に基づく被覆組成物又はエマルション塗料、またインクジェットプリント用インクの安定化に特に適切である。
【００４６】
本発明により安定化される好ましい材料は、合成有機ポリマー、プレポリマー及び写真材料である。用語「プレポリマー」は、熱又は放射線、例えば、ＵＶ放射線、電子線若しくはＸ線の影響下、及び／又は化学成分、例えば、架橋剤、カップリング剤若しくは触媒の影響下に、高分子塊形態（ポリマー）に変換されるモノマー又はオリゴマー化合物を意味することを意図する。
【００４７】
本発明の安定剤は、特に、顕著な保護作用、また安定化される有機材料との高度な適合性及び良好な加工特性により注目に値する。極めて特別に、光安定剤（ＵＶ吸収剤）として適切である。
【００４８】
このような方法で安定化されるポリマーの例は下記である。
１．モノオレフィン及びジオレフィンのポリマー、例えば、ポリプロピレン、ポリイソブチレン、ポリブト−１−エン、ポリ−４−メチルペント−１−エン、ポリイソプレン又はポリブタジエン、ならびにシクロオレフィンのポリマー、例えば、シクロペンタン又はノルボルネンのポリマー、ポリエチレン（場合により架橋されている）、例えば、高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチルン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００４９】
ポリオレフィン、即ち、前段に例示されているモノオレフィンのポリマー、好ましくはポリエチレン及びポリプロピレンは、異なる方法、特に下記の方法により調製することができる。
ａ）  ラジカル重合（通常、高圧及び高温下）
ｂ）  通常、周期表のIVb族、Vb族、VIb族又はVIII族の１個以上の金属を含有する触媒を使用する触媒重合。これらの金属は、通常、１個以上のリガンド、典型的には、π−若しくはσ配位のいずれかである酸化物、ハロゲン化物、アルコラート、エステル、エーテル、アミン、アルキル、アルケニル及び／又はアリールを有する。これらの金属錯体は、遊離形態でも、又は基質、典型的には活性塩化マグネシウム、塩化チタン（III）、アルミナ又は酸化ケイ素に、固定されていてもよい。これらの触媒は、重合媒体に可溶性又は不溶性である。触媒は、それ自体重合に使用できるか、又は更に活性剤を使用することができ、典型的にはアルキル金属、金属水素化物、アルキル金属ハロゲン化物、アルキル金属酸化物または金属アルキルオキサンであり、前記金属は、周期表のIa族、IIa族及び／又はIIIa族の元素である。 活性剤は、更にエステル、エテール、アミン又はシリルエーテル基により、好都合に改質できる。これらの触媒系は、通常、Phillips、Standard Oil Indiana、Ziegler (-Natta)、TNZ (DuPont）、メタロセン又は単一サイト触媒(SSC)と称される。
【００５０】
２．１）に記載されたポリマーの混合物、例えば、ポリプロピレンとポリイソブチレンの混合物、ポリプロピレンとポリエチレンの混合物（例えば、ＰＰ／ＨＤＰＥ、ＰＰ／ＬＤＰＥ）及びポリエチレンの異なる種類の混合物（例えば、ＬＤＰＥ／ＨＤＰＥ)。
【００５１】
３．モノオレフィンとジオレフィンの互いの、又は他のビニルモノマーとのコポリマー、例えば、エチレン／プロピレンコポリマー、直鎖状低密度ポリエチレン（ＬＬＤＰＥ）と低密度ポリエチレン（ＬＥＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アクリル酸アルキルコポリマー、エチレン／メタクリル酸アルキルコポリマー、エチレン／酢酸ビニルコポリマー及び一酸化炭素とのそれらのコポリマー又はエチレン／アクリル酸コポリマー及びその塩（イオノマー）、ならびにエチレンとプロピレン及びジエン、例えば、ヘキサジエン、ジシクロペンタジエン又はエチリデンノルボルネンとのターポリマー；及びそのようなコポリマーの互いの混合物及び上記の１）に記載のポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー及び他のポリマー、例えばポリアミドとの混合物。
【００５２】
４．その水素化改質物（例えば、粘着性付与剤）を含む炭化水素樹脂（例えば、Ｃ5−Ｃ9）及びポリアルキレンとデンプンの混合物。
【００５３】
５．ポリスチレン、ポリ（ｐ−メチルスチレン）、ポリ（α−メチルスチレン）。
【００５４】
６．スチレン又はα−メチルスチレンとジエン又はアクリル酸誘導体のコポリマー、例えば、スチレン／ブタジエン、スチレン／アクリロニトリル、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；耐衝撃性スチレンコポリマーと他のポリマー、例えば、ポリアクリラート、ジエンポリマー又はエチレン／プロピレン／ジエンターポリマーとの混合物；及びスチレンのブロックコポリマー、例えば、スチレン／ブタジエン／スチレン、スチレン／イソプレン／スチレン、スチレン／エチレン／ブチレン／スチレン又はスチレン／エチレン／プロピレン／スチレン。
【００５５】
７．スチレン又はα−メチルスチレンのグラフトコポリマー、例えば、ポリブタジエン上のスチレン、ポリブタジエン−スチレンコポリマー上のスチレン又はポリブタジエン−アクリロニトリルコポリマー上のスチレン；ポリブタジエン上のスチレンとアクリロニトリル（又はメタクリロニトリル）；ポリブタジエン上のスチレン、アクリロニトリルとメタクリル酸メチル；ポリブタジエン上のスチレンと無水マレイン酸；ポリブタジエン上のスチレン、アクリロニトリルと無水マレイン酸又はマレイミド；ポリブタジエン上のスチレンとマレイミド；ポリブタジエン上のスチレンとアクリル酸アルキル又はメタクリル酸アルキル；エチレン／プロピレン／ジエンターポリマー上のスチレンとアクリロニトリル；アクリル酸ポリアルキル又はメタクリル酸ポリアルキル上のスチレンとアクリロニトリル；アクリラート／ブタジエンコポリマー上のスチレンとアクリロニトリル、ならびに６）に示されたコポリマーとの混合物、例えば、ＡＢＳ、ＭＢＳ、ＡＳＡ又はＡＥＳポリマーとして既知のコポリマー混合物。
【００５６】
８．ハロゲン含有ポリマー、例えば、ポリクロロプレン、塩化ゴム、イソブチレン−イソプレンの塩素化及び臭素化コポリマー（ハロブチルゴム）、塩素化又はスルホ塩素化ポリエチレン、エチレンと塩素化エチレンのコポリマー、エピクロロヒドリンホモ−及びコポリマー、特にハロゲン含有ビニル化合物のポリマー、例えば、ポリ塩化ビニル、ポリ塩化ビニリデン、ポリフッ化ビニル、ポリフッ化ビニリデン、ならびに、それらのコポリマー、例えば、塩化ビニル／塩化ビニリデン、塩化ビニル／酢酸ビニル又は塩化ビニリデン／酢酸ビニルコポリマー。
【００５７】
９．α，β−不飽和酸及びその誘導体から誘導されるポリマー、例えば、ポリアクリラート及びポリメタクリタート；アクリル酸ブチルにより耐衝撃性を改良した、メタクリル酸ポリメチル、ポリアクリルアミド及びポリアクリロニトリル、
【００５８】
１０．９）に記載されたモノマーの相互の、又は他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキル若しくはアクリロニトリル／ハロゲン化ビニルコポリマー又はアクリロニトリル／メタクリル酸アルキル／ブタジエンターポリマー。
【００５９】
１１．不飽和アルコール及びアミン又はアシル誘導体若しくはそのアセタールから誘導されるポリマー、例えば、ポリビニルアルコール、ポリ酢酸ビニル、ポリステアリン酸ビニル、ポリ安息香酸ビニル、ポリマレイン酸ビニル、ポリビニルブチラール、ポリアリルフタラート又はポリアリルメラミン；ならびに上記１）に記載のオレフィンとのコポリマー。
【００６０】
１２．環式エーテルのホモポリマー及びコポリマー、例えば、ポリアルキレングリコール、ポリエチレンオキシド、ポリプロピレンオキシド又はそれらとビスグリシジルエーテルとのコポリマー
【００６１】
１３．ポリアセタール、例えば、ポリオキシメチレン及びコモノマーとしてエチレンオキシドを含有するポリオキシメチレン；熱可塑性ポリウレタン、アクリラート又はＭＢＳで改質されているポリアセタール。
【００６２】
１４．ポリフェニレンオキシド及びスルフィド、及びポリフェニレンオキシドとスチレンポリマー又はポリアミドの混合物。
【００６３】
１５．一方がヒドロキシルを末端基とするポリエーテル、ポリエステル又はポリブタジエン、そして他方が脂肪族若しくは芳香族ポリイソシアナートから、ならびにその前駆体から誘導されるポリウレタン。
【００６４】
１６．ジアミンとジカルボン酸から誘導される、及び／又はアミノカルボン酸若しくは対応するラクタムから誘導されるポリアミド及びコポリアミド、例えば、ポリアミド４、ポリアミド６、ポリアミド６/６、６/１０、６/９、６/１２、４/６、１２/１２、ポリアミド１１、ポリアミド１２、ｍ−キシレンジアミンとアジピン酸から出発する芳香族ポリアミド；改質剤としてエラストマーを用いるか、又は用いないでヘキサメチレンジアミンとイソフタル酸及び/又はテレフタル酸から調製するポリアミド、例えば、ポリ−２，４，４−トリメチルヘキサメチレンテレフタルアミド若しくはポリ−ｍ−フェニレンイソフタルアミド；また、前記のポリアミドと、ポリオレフィン、オレフィンコポリマー、イオノマー又は化学的に結合しているか、若しくはグラフトしているエラストマーとのブロックコポリマー；又はポリエーテル、例えば、ポリエチレングリコール、ポリプロピレングリコール若しくはポリテトラメチレングリコールとのブロックコポリマー；ならびにＥＰＤＭ又はＡＢＳで改質されているポリアミド若しくはコポリアミド；そして加工中に縮合されるポリアミド（ＲＩＭポリアミド系）。
【００６５】
１７．ポリ尿素、ポリイミド、ポリアミドイミド、ポリエーテルイミド、ポリエステルイミド、ポリヒダントイン及びポリベンズイミダゾール。
【００６６】
１８．ジカルボン酸とジオールから誘導される、及び／又はヒドロキシカルボン酸若しくは対応するラクトンから誘導されるポリエステル、例えば、ポリエチレンテレフタラート、ポリブチレンテレフタラート、ポリ−１，４−ジメチロールシクロヘキサンテレフタラート、ポリアルキレンナフタラート（ＰＡＮ）及びポリヒドロキシベンゾアート、ならびにヒドロキシル末端ポリエーテルから誘導されるブロックコポリエーテルエステル；またポリカルボナート又はＭＢＳで改質されているポリエステル。
【００６７】
１９．ポリカルボナート及びポリエステルカーボナート。
【００６８】
２０．  ポリスルホン、ポリエーテルスルホン及びポリエーテルケトン。
【００６９】
２１．一方がアルデヒドで、他方がフェノール、尿素及びメラミンから誘導される架橋ポリマー、例えば、フェノール／ホルムアルデヒド樹脂，尿素／ホルムアルデヒド樹脂及びメラミン／ホルムアルデヒド樹脂。
【００７０】
２２．乾性及び非乾性アルキド樹脂。
【００７１】
２３．飽和及び不飽和ジカルボン酸と多価アルコールとのコポリエステル及び架橋剤としてのビニル化合物から誘導される不飽和ポリエステル樹脂、またその低燃性ハロゲン含有改質物。
【００７２】
２４．置換アクリラートから誘導される架橋アクリル樹脂、例えば、エポキシアクリラート、ウレタンアクリラート又はポリエステルアクリラート。
【００７３】
２５．メラミン樹脂、尿素樹脂、イソシアナート、イソシアヌラート、ポリイソシアナート又はエポキシ樹脂で架橋されているアルキド樹脂、ポリエステル樹脂及びアクリラート樹脂。
【００７４】
２６．脂肪族、脂環式、複素環又は芳香族グリシジル化合物、例えば、ビスフェノールＡ及びビスフェノールＦのジグリシジルエーテルの生成物から誘導される架橋エポキシ樹脂であり、これらは慣用の硬化剤、例えば、酸無水物又はアミンにより、促進剤を用いて、又は用いないで架橋される。
【００７５】
２７．セルロース、ゴム、ゼラチンのような天然ポリマー、及びその化学的に改質された同族誘導体、例えば、酢酸セルロース、プロピオン酸セルロース及び酪酸セルロース、又はメチルセルロースのようなセルロースエーテル；ならびにロジン及びその誘導体。
【００７６】
２８．前記ポリマーのブレンド（ポリマーブレンド）、例えば、ＰＰ／ＥＰＤＭ、ポリアミド／ＥＰＤＭ若しくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリラート、ＰＯＭ／熱可塑性ＰＵＲ、ＰＣ／熱可塑性ＰＵＲ、ＰＯＭ／アクリラート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７７】
使用される安定剤の量は、安定化される有機材料及び安定化された材料の意図される用途によって導かれる。一般的に、本発明の組成物は、成分Ａの１００重量部当たり、０．０１〜１５重量部、特に０．０５〜１０重量部、特別に０．１〜５重量部の安定剤（成分Ｂ）を含有する。
【００７８】
本発明の組成物は、式（Ｉ）の安定剤の他に、例えば、酸化防止剤、更なる光安定剤、金属不活性化剤、ホスファイトまたはホスホナイトのような他の安定剤又は他の添加剤を含んでよい。これらの例は下記の安定剤である。
１．酸化防止剤
１．１．アルキル化モノフェノール類、例えば２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、側鎖が直鎖又は分岐鎖のノニルフェノール類、例えば２，６−ジノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノール及びその混合物。
【００７９】
１．２．アルキルチオメチルフェノール類、例えば２，４−ジオクチルチオメチル−６−tert−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００８０】
１．３． ヒドロキノン類及びアルキル化ヒドロキノン類、例えば２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニルステアラート、ビス（３，５−ジ−tert−ブチル−４−ヒドロキシフェニル）アジパート。
【００８１】
１．４． トコフェロール類、例えばα−トコフェロール、β−トコフェロール、γ−トコフェロール及びδ−トコフェロール並びに及びその混合物（ビタミンＥ）。
【００８２】
１．５． ヒドロキシル化チオジフェニルエーテル類、例えば２，２’−チオビス（６−tert−ブチル−４−メチルフェノール）、２，２’−チオビス（４−オクチルフェノール）、４，４’−チオビス（６−tert−ブチル−３−メチルフェノール）、４，４’−チオビス（６−tert−ブチル−２−メチルフェノール）、４，４’−チオビス（３，６−ジ−sec−アミルフェノール）、４，４’−ビス（２，６−ジメチル−４−ヒドロキシフェニル）ジスルフィド。
【００８３】
１．６．アルキリデンビスフェノール類、例えば２，２’−メチレンビス（６−tert−ブチル−４−メチルフェノール）、２，２’−メチレンビス（６−tert−ブチル−４−エチルフェノール）、２，２’−メチレンビス〔４−メチル−６−（α−メチルシクロヘキシル）フェノール〕、２，２’−メチレンビス（４−メチル−６−シクロヘキシルフェノール）、２，２’−メチレンビス（６−ノニル−４−メチルフェノール）、２，２’−メチレンビス（４，６−ジ−tert−ブチルフェノール）、２，２’−エチリデンビス（４，６−ジ−tert−ブチルフェノール）、２，２’−エチリデンビス（６−tert−ブチル−４−イソブチルフェノール）、２，２’−メチレンビス〔６−（α−メチルベンジル）−４−ノニルフェノール〕、２，２’−メチレンビス〔６−（α，α−ジメチルベンジル）−４−ノニルフェノール〕、４，４’−メチレンビス（２，６−ジ−tert−ブチルフェノール）、４，４’−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチルフェニル）−３−ｎ−ドデシルメルカプトブタン、エチレングリコールビス〔３，３−ビス（３’−tert−ブチル−４’−ヒドロキシフェニル）ブチラート〕、ビス（３−tert−ブチル−４−ヒドロキシ−５−メチルフェニル）ジシクロペンタジエン、ビス〔２−（３’−tert−ブチル−２’−ヒドロキシ−５’−メチルベンジル）−６−tert−ブチル−４−メチルフェニル〕テレフタラート、１，１−ビス（３，５−ジメチル−２−ヒドロキシフェニル）ブタン、２，２−ビス（３，５−ジ−tert−ブチル−４−ヒドロキシフェニル）プロパン、２，２−ビス（５−tert−ブチル−４−ヒドロキシ−２−メチルフェニル）−４−ｎ−ドデシルメルカプトブタン、１，１，５，５−テトラ（５−tert−ブチル−４−ヒドロキシ−２−メチルフェニル）ペンタン。
【００８４】
１．７．Ｏ−、Ｎ−及びＳ−ベンジル化合物、例えば３，５，３’，５’−テトラ−tert−ブチル−４，４’−ジヒドロキシジベンジルエーテル、オクタデシル４−ヒドロキシ−３，５−ジメチルベンジルメルカプトアセタート、トリデシル４−ヒドロキシ−３，５−ジ−tert−ブチルベンジルメルカプトアセタート、トリス（３，５−ジ−tert−ブチル−４−ヒドロキシベンジル）アミン、ビス（４−tert−ブチル−３−ヒドロキシ−２，６−ジメチルベンジル）ジチオテレフタラート、ビス（３，５−ジ−tert−ブチル−４−ヒドロキシベンジル）スルフィド、イソオクチル３，５−ジ−tert−ブチル−４−ヒドロキシベンジルメルカプトアセタート。
【００８５】
１．８． ヒドロキシベンジル化マロナート類、例えばジオクタデシル２，２−ビス（３，５−ジ−tert−ブチル−２−ヒドロキシベンジル）マロナート、ジオクタデシル２−（３−tert−ブチル−４−ヒドロキシ−５−メチルベンジル）マロナート、ジドデシルメルカプトエチル２，２−ビス（３，５−ジ−tert−ブチル−４−ヒドロキシベンジル）マロナート、ビス〔４−（１，１，３，３−テトラメチルブチル）フェニル〕＝２，２−ビス（３，５−ジ−tert−ブチル−４−ヒドロキシベンジル）マロナート。
【００８６】
１．９．芳香族ヒドロキシベンジル化合物、例えば１，３，５−トリス（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼン、２，４，６−トリス（３，５−ジ−tert−ブチル−４−ヒドロキシベンジル）フェノール。
【００８７】
１．１０．トリアジン化合物、例えば２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス（３，５−ジ−tert−ブチル−４−ヒドロキシベンジル）イソシアヌラート、１，３，５−トリス（４−tert−ブチル−３−ヒドロキシ−２，６−ジメチルベンジル）イソシアヌラート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌラート。
【００８８】
１．１１．ベンジルホスホナート類、例えばジメチル２，５−ジ−tert−ブチル−４−ヒドロキシベンジルホスホナート、ジエチル３，５−ジ−tert−ブチル−４−ヒドロキシベンジルホスホナート、ジオクタデシル３，５−ジ−tert−ブチル−４−ヒドロキシベンジルホスホナート、ジオクタデシル５−tert−ブチル−４−ヒドロキシ−３−メチルベンジルホスホナート、３，５−ジ−tert−ブチル−４−ヒドロキシベンジルホスホン酸モノエチルエステルのカルシウム塩。
【００８９】
１．１２．アシルアミノフェノール類、例えば４−ヒドロキシラウリルアニリド、４−ヒドロキシステアリルアニリド）、オクチルＮ−（３，５−ジ−tert−ブチル−４−ヒドロキシフェニル）カルバマート。
【００９０】
１．１３．β−（３，５−ジ−tert−ブチル−４−ヒドロキシフェニル）プロピオン酸とモノ−又は多価アルコール類とのエステル類、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンと、β−（３，５−ジ−tert−ブチル−４−ヒドロキシフェニル）プロピオン酸とのエステル類。
【００９１】
１．１４．β−（５−tert−ブチル−４−ヒドロキシ−３−メチルフェニル）プロピオン酸とモノ−又は多価アルコール類とのエステル類、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペエンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンと、β−（５−tert−ブチル−４−ヒドロキシ−３−メチルフェニル）プロピオン酸とのエステル類；３，９−ビス〔２−｛３−（３−tert−ブチル−４−ヒドロキシ−５−メチルフェニル）プロピオニルオキシ｝−１，１−ジメチルエチル〕−２，４，８，１０−テトラオキサスピロ[５，５]ウンデカン。
【００９２】
１．１５．β−（３，５−ジシクロヘキシル−４−ヒドロキシフェニル）プロピオン酸とモノ−又は多価アルコール類とのエステル類、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンと、β−（３，５−ジシクロヘキシル−４−ヒドロキシフェニル）プロピオン酸とのエステル類。
【００９３】
１．１６．３，５−ジ−tert−ブチル−４−ヒドロキシフェニル酢酸とモノ−又は多価アルコール類とのエステル類、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ〔２．２．２〕オクタンと、３，５−ジ−tert−ブチル−４−ヒドロキシフェニル酢酸とのエステル類。
【００９４】
１．１７．β−（３，５−ジ−tert−ブチル−４−ヒドロキシフェニル）プロピオン酸のアミド類、例えばＮ，Ｎ’−ビス（３，５−ジ−tert−ブチル−４−ヒドロキシフェニルプロピオニル）ヘキサメチレンジアミド、Ｎ，Ｎ′−ビス（３，５−ジ−tert−ブチル−４−ヒドロキシフェニルプロピオニル）トリメチレンジアミド、Ｎ，Ｎ’−ビス（３，５−ジ−tert−ブチル−４−ヒドロキシフェニルプロピオニル）ヒドラジド、Ｎ，Ｎ’−ビス〔２−（３−〔３，５−ジ−tert−ブチル−４−ヒドロキシフェニル〕プロピオニルオキシ）エチル〕オキサミド（Naugard（登録商標）XL-1、Uniroyal社から供給された）。
【００９５】
１．１８．アスコルビン酸（ビタミンＣ）
【００９６】
１．１９．アミン酸化防止剤、例えばＮ，Ｎ’−ジイソプロピル−ｐ−フェニレンジアミン、Ｎ，Ｎ’−ジ−sec−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−sec−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−tert−オクチルフェニル）−１−ナフチルアミン、Ｎ−フェニル−２−ナフチルアミン、オクチル化ジフェニルアミン、例えば、ｐ，ｐ’−ジ−tert−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−tert−ブチル−４−ジメチルアミノメチルフェノール、２，４’−ジアミノジフェニルメタン、４，４’−ジアミノジフェニルメタン、Ｎ，Ｎ，Ｎ′，Ｎ′−テトラメチル−４，４’−ジアミノジフェニルメタン、１，２−ビス〔（２−メチルフェニル）アミノ〕エタン、１，２−ビス（フェニルアミノ）プロパン、（ｏ−トリル）ビグアニド、ビス〔４−（１’，３’−ジメチルブチル）フェニル〕アミン、tert−オクチル化Ｎ−フェニル−１−ナフチルアミン、モノ及びジアルキル化tert−ブチル−／tert−オクチルジフェニルアミンの混合物、モノ及びジアルキル化ノニルジフェニルアミンの混合物、モノ及びジアルキル化ドデシルジフェニルアミンの混合物、モノ及びジアルキル化イソプロピル／イソヘキシルジフェニルアミンの混合物、モノ及びジアルキル化tert−ブチルジフェニルアミンの混合物、２，３−ジヒドロ−３，３−ジメチル−４Ｈ−１，４−ベンゾチアジン、フェノチアジン、モノ及びジアルキル化tert−ブチル／tert−オクチルフェノチアジンの混合物、モノ及びジアルキル化tert−オクチルフェノチアジンの混合物、Ｎ−アリルフェノチアジン，Ｎ，Ｎ，Ｎ’，Ｎ’−テトラフェニル−１，４−ジアミノブト−２−エン、Ｎ，Ｎ−ビス（２，２，６，６−テトラメチルピペリド−４−イル）ヘキサメチレンジアミン、ビス（２，２，６，６−テトラメチルピペリド−４−イル）セバカート、２，２，６，６−テトラメチルピペリジン−４−オン、２，２，６，６−テトラメチルピペリジン−４−オール。
【００９７】
２．ＵＶ吸収剤及び光安定剤
２．１．２−（２’−ヒドロキシフェニル）ベンゾトリアゾール類、例えば、２−（２’−ヒドロキシ−５’−メチルフェニル）ベンゾトリアゾール、２−（３’，５’−ジ−tert−ブチル−２’−ヒドロキシフェニル）ベンゾトリアゾール、２−（５’−tert−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−tert−ブチル−２’−ヒドロキシフェニル）−５−クロロベンゾトリアゾール、２−（３’−tert−ブチル−２’−ヒドロキシ−５’−メチルフェニル）−５−クロロベンゾトリアゾール、２−（３’−sec−ブチル−５’−tert−ブチル−２’−ヒドロキシフェニル）ベンゾトリアゾール、２−（２’−ヒドロキシ−４’−オクチロキシフェニル）ベンゾトリアゾール、２−（３’，５’−ジ−tert−アミル−２’−ヒドロキシフェニル）ベンゾトリアゾール、２−（３’，５’−ビス（α，α―ジメチルベンジル）−２’−ヒドロキシフェニル）ベンゾトリアゾール、２−（３’−tert−ブチル−２’−ヒドロキシ−５’−（２−オクチロオキシカルボニルエチル）フェニル）−５−クロロベンゾトリアゾール、２−（３’−tert−ブチル−５’−〔２−（２−エチルヘキシルオキシ）カルボニルエチル〕−２’−ヒドロキシフェニル）−５−クロロベンゾトリアゾール、２−（３’−tert−ブチル−２’−ヒドロキシ−５’−（２−メトキシカルボニルエチル）フェニル）−５−クロロベンゾトリアゾール、２−（３’−tert−ブチル−２’−ヒドロキシ−５’−（２−メトキシカルボニルエチル）フェニル）ベンゾトリアゾール、２−（３’−tert−ブチル−２’−ヒドロキシ−５’−（２−オクチルオキシカルボニルエチル）フェニル）ベンゾトリアゾール、２−（３’−tert−ブチル−５’−〔２−（２−エチルヘキシルオキシ）カルボニルエチル〕−２’−ヒドロキシフェニル）ベンゾトリアゾール、２−（３’−ドデシル−２’−ヒドロキシ−５’−メチルフェニル）ベンゾトリアゾール、２−（３’−tert−ブチル−２’−ヒドロキシ−５’−（２−イソオクチルオキシカルボニルエチル）フェニルベンゾトリアゾール、２，２’−メチレンビス〔４−（１，１，３，３−テトラメチルブチル）−６−ベンゾトリアゾール−２−イルフェノール〕；２−〔３’−tert−ブチル−５’−（２−メトキシカルボニルエチル）−２’−ヒドロキシフェニル〕−２Ｈ−ベンゾトリアゾールとポリエチレングリコール３００とのエステル交換生成物；下記式：
【００９８】
【化８】
0004907823.tif 000007
【００９９】
（式中、Ｒは、３’−tert−ブチル−４’−ヒドロキシ−５’−２Ｈ−ベンゾトリアゾール−２−イルフェニルである）；２−〔２’−ヒドロキシ−３’−（α，α−ジメチルベンジル）−５’−（１，１，３，３−テトラメチルブチル）フェニル〕ベンゾトリアゾール；２−〔２’−ヒドロキシ−３’−（１，１，３，３−テトラメチルブチル）−５’−（α，α−ジメチルベンジル）フェニル〕ベンゾトリアゾール。
【０１００】
２．２．ヒドロキシベンゾフェノン類、例えば、４−ヒドロキシ、４−メトキシ、４−オクチルオキシ、４−デシルオキシ、４−ドデシルオキシ、４−ベンジルオキシ、４，２’，４’−トリヒドロキシ又は２’−ヒドロキシ−４，４’−ジメトキシ誘導体。
【０１０１】
２．３．置換又は非置換の安息香酸のエステル類、例えば４−tert−ブチルフェニルサリチラート、サリチル酸フェニル、サリチル酸オクチルフェニル、ジベンゾイルレゾルシノール、ビス（４−tert−ブチルベンゾイル）レゾルシノール、ベンゾイルレゾルシノール、２，４−ジ−tert−ブチルフェニル＝３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシベンゾアート、２−メチル−４，６−ジ−tert−ブチルフェニル＝３，５−ジ−tert−ブチル−４−ヒドロキシベンゾアート。
【０１０２】
２．４．アクリラート類、例えばα−シアノ−β，β−ジフェニルアクリル酸エチル、α−シアノ−β，β−ジフェニルアクリル酸イソオクチル、α−カルボメトキシケイ皮酸メチル、α−シアノ−β−メチル−ｐ−メトキシケイ皮酸メチル、α−シアノ−β−メチル−ｐ−メトキシケイ皮酸ブチル、α−カルボメトキシ−ｐ−メトキシケイ皮酸メチル及びＮ−（β−カルボメトキシ−β−シアノビニル）−２−メチルインドリン。
【０１０３】
２．５．ニッケル化合物、例えばｎ−ブチルアミン、トリエタノールアミン若しくはＮ−シクロヘキシルジエタノールアミンのような追加のリガンドを有するか、又は有さない、１：１又は１：２錯体のような、２，２’−チオビス〔４−（１，１，３，３−テトラメチルブチル）フェノール〕のニッケル錯体、ニッケルジブチルジチオカルバマート、４−ヒドロキシ−３，５−ジ−tert−ブチルベンジルリン酸のモノアルキルエステル類、例えばメチル又はエチルエステルのニッケル塩、ケトキシム類のニッケル錯体、例えば２−ヒドロキシ−４−メチルフェニルウンデシルケトキシムのニッケル錯体、追加のリガンドを有するか、又は有さない、１−フェニル−４−ラウロイル−５−ヒドロキシピラゾールのニッケル錯体。
【０１０４】
２．６．立体障害されたアミン類、例えばビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンとの直鎖状又は環式縮合物、トリス（２，２，６，６−テトラメチル−４−ピペリジル）ニトリロトリアセタート、テトラキス（２，２，６，６−テトラメチル−４−ピペリジル）１，２，３，４−ブタンテトラカルボキシラート、１，１′−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ′−ビス（２，２，６，６−テトラメチル−４−ピペリジル）ヘキサメチレンジアミンと４−モルホリノ−２，６−ジクロロ−１，３，５−トリアジンとの直鎖状又は環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ〔４．５〕デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン、ならびに４−ブチルアミノ−２，２，６，６−テトラメチルピペリジンとの縮合物（CAS Reg. No. 〔136504-96-6〕）；１，６−ヘキサンジアミンと２，４，６−トリクロロ−１，３，５−トリアジン、ならびにＮ，Ｎ−ジブチルアミンと４−ブチルアミノ−２，２，６，６−テトラメチルピペリジンとの縮合物（CAS Reg. No. 〔192268-64-7））；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ〔４．５〕デカン、７，７，９，９−テトラメチル−２−シクロウンデシル−１−オキサ−３，８−ジアザ−４−オキソスピロ〔４，５〕デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ′−ビスホルミル−Ｎ，Ｎ′−ビス（２，２，６，６−テトラメチル−４−ピペリジル）ヘキサメチレンジアミン、４−メトキシメチレンマロン酸との１，２，２，６，６−ペンタメチル−４−ヒドロキシピペリジンとのジエステル、ポリ〔メチルプロピル−３−オキシ−４−（２，２，６，６−テトラメチル−４−ピペリジル）〕シロキサン、マイレン酸無水物−α−オレフィンコポリマーと２，２，６，６−テトラメチル−４−アミノピペリジン又は１，２，２，６，６−ペンタメチル−４−アミノピペリジンとの反応生成物。
【０１０５】
２．７．オキサミド類、例えば４，４’−ジオクチルオキシオキサニリド、２，２’−ジエトキシオキサニリド、２，２’−ジオクチルオキシ−５，５’−ジ−tert−ブチルオキサニリド、２，２’−ジドデシルオキシ−５，５’−ジ−tert−ブトキサニリド、２−エトキシ−２’−エチルオキサニリド、Ｎ，Ｎ’−ビス（３−ジメチルアミノプロピル）オキサミド、２−エトキシ−５−tert−ブチル−２’−エトキサニリド及び２−エトキシ−２’−エチル−５，４’−ジ−tert−ブトキサニリドとその混合物、ｏ−及びｐ−メトキシ−ジ置換オキサニリドの混合物並びにｏ−及びｐ−エトキシ−ジ置換オキサニリドの混合物。
【０１０６】
２．８．２−（２−ヒドロキシフェニル）−１，３，５−トリアジン類、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロポキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシプロポキシ）フェニル〕−４，６−ビス（２，４−ジメチル）−１，３，５−トリアジン、２−〔２−ヒドロキシ−４−（２−ヒドロキシ−３−オクチルオキシプロポキシ）フェニル〕−４，６−ビス（２，４−ジメチル）−１，３，５−トリアジン、２−〔４−（ドデシルオキシ／トリデシルオキシ−２−ヒドロキシプロポキシ）−２−ヒドロキシフェニル〕−４，６−ビス（２，４−ジメチルフェニル）−１，３，５−トリアジン、２−〔２−ヒドロキシ−４−（２−ヒドロキシ−３−ドデシルオキシプロポキシ）フェニル〕−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス〔２−ヒドロキシ−４−（３−ブトキシ−２−ヒドロキシプロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルヘキシル−１−オキシ）−２−ヒドロキシプロポキシ〕フェニル｝−４，６−ビス（２，４−ジメチルフェニル）−１，３，５−トリアジン。
【０１０７】
３．金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−tert−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０８】
４．ホスファイト類及びホスホナイト類、例えば、トリフェニルホスファイト、ジフェニルアルキルホスファイト類、フェニルジアルキルホスファイト類、トリス（ノニルフェニル）ホスファイト、トリラウリルホスファイト、トリオクタデシルホスファイト、ジステアリルペンタエリトリトールジホスファイト、トリス（２，４−ジ−tert−ブチルフェニル）ホスファイト、ジイソデシルペンタエリトリトールジホスファイト、ビス（２，４−ジ−tert−ブチルフェニル）ペンタエリトリトールジホスファイト、ビス（２，４−ジクミルフェニル）ペンタエリトリトールジホスファイト、ビス（２，６−ジ−tert−ブチル−４−メチルフェニル）ペンタエリトリトールジホスファイト、ジイソデシルオキシペンタエリトリトールジホスファイト、ビス（２，４−ジ−tert−ブチル−６−メチルフェニル）ペンタエリトリトールジホスファイト、ビス（２，４，６−トリス（tert−ブチルフェニル））ペンタエリトリトールジホスファイト、トリステアリルソルビトールトリホスファイト、テトラキス（２，４−ジ−tert−ブチルフェニル）４，４’−ビフェニレンジホスホナイト、６−イソオクチルオキシ−２，４，８，１０−テトラ−tert−ブチル−１２Ｈ−ジベンズ〔ｄ，ｇ〕−１，３，２−ジオキサホスホシン、ビス（２，４−ジ−tert−ブチル−６−メチルフェニル）メチルホスファイト、ビス（２，４−ジ−tert−ブチル−６−メチルフェニル）エチルホスファイト、６−フルオロ−２，４，８，１０−テトラ−tert−ブチル−１２−メチルジベンズ〔ｄ，ｇ〕−１，３，２−ジオキサホスホシン、２，２’，２”−ニトリロ〔トリエチルトリス（３，３’，５，５’−テトラ−tert−ブチル−１，１’−ビフェニル−２，２’−ジイル）ホスファイト〕、２−エチルヘキシル（３，３’，５，５’−テトラ−tert−ブチル−１，１’−ビフェニル−２，２’−ジイル）ホスファイト、５−ブチル−５−エチル−２−（２，４，６−トリ−tert−ブチルフェノキシ）−１，３，２−ジオキサホスフィラン。
【０１０９】
以下のホスファイト類の使用が特に好ましい：
トリス（２，４−ジ−tert−ブチルフェニル）ホスファイト（Irgafos（登録商標）168、Ciba Speciality Chemicals社製）、トリス（ノニルフェニル）ホスファイト、
【０１１０】
【化９】
0004907823.tif 000008
【０１１１】
５．ヒドロキシルアミン類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミン（hydrogenated tallow amine）から誘導されるＮ，Ｎ−ジアルキルヒドロキシルアミン。
【０１１２】
６．ニトロン類、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンから誘導されるＮ，Ｎ−ジアルキルヒドロキシルアミンから誘導されるニトロン。
【０１１３】
７．チオ相乗剤、例えばジラウリルチオジプロピオナート又はジステアリルチオジプロピオナート。
【０１１４】
８．過酸化物スカベンジャー、例えばβ−チオジプロピオン酸のエステル類、例えばラウリル、ステアリル、ミリスチル又はトリデシルエステル、メルカプトベンズイミダゾール、又は２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオナート。
【０１１５】
９．ポリアミド安定剤、例えばヨウ化物及び／又はリン化合物と組み合わされた銅塩、並びに二価マンガン塩。
【０１１６】
１０．塩基性共安定剤、例えばメラミン、ポリビニルピロリドン、ジシアンジアミド、トリアリルシアヌラート、尿素誘導体、ヒドラジン誘導体、アミン類、ポリアミド類、ポリウレタン類、高級脂肪酸類のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコラート又は亜鉛ピロカテコラート。
【０１１７】
１１． 核化剤、例えば、タルクような無機物質、二酸化チタン又は酸化マグネシウムのような金属酸化物、好ましくはアルカリ土類金属の、リン酸塩類、炭酸塩類又は硫酸塩類；モノ−又はポリカルボン酸類及びその塩のような有機化合物、例えば４−tert−ブチル安息香酸、アジピン酸、ジフェニル酢酸、コハク酸ナトリウム又は安息香酸ナトリウム；イオン性コポリマー（イオノマー）のようなポリマー化合物。特に好ましくは１，３：２，４−ビス（３’，４’−ジメチルベンジリデン）ソルビトール、１，３：２，４−ジ（ｐ−メチルジベンジリデン）ソルビトール及び１，３：２，４−ジ（ベンジリデン）ソルビトールである。
【０１１８】
１２．充填剤及び補強剤、例えば炭酸カルシウム、ケイ酸塩、ガラス繊維、ガラス球、石綿、タルク、カオリン、雲母、硫酸バリウム、金属酸化物及び水酸化物、カーボンブラック、グラファイト、木粉及び他の天然生成物の粉末又は繊維、合成繊維。
【０１１９】
１３．他の添加剤、例えば可塑剤、滑剤、乳化剤、顔料、レオロジー的添加剤、触媒、流動性制御剤、蛍光増白剤、防炎加工剤、帯電防止剤及び発泡剤。
【０１２０】
１４．ベンゾフラノン類及びインドリノン類、例えばUS 4325863; US 4338244; US 5175312; US 5216052; US 5252643; DE-A-4316611; DE-A-4316622; DE-A-4316876; EP-A-0589839 又はEP-A-0591102 に記載されたもの、あるいは３−〔４−（２−アセトキシエトキシ）フェニル〕−５，７−ジ−tert−ブチルベンゾフラン−２−オン、５，７−ジ−tert−ブチル−３−〔４−（２−ステアロイルオキシエトキシ）フェニル〕ベンゾフラン−２−オン、３，３’−ビス〔５，７−ジ−tert−ブチル−３−（４−〔２−ヒドロキシエトキシ〕フェニル）ベンゾフラン−２−オン〕、５，７−ジ−tert−ブチル−３−（４−エトキシフェニル）ベンゾフラン−２−オン、３−（４−アセトキシ−３，５−ジメチルフェニル）−５，７−ジ−tert−ブチルベンゾフラン−２−オン、３−（３，５−ジメチル−４−ピバロイルオキシフェニル）−５，７−ジ−tert−ブチルベンゾフラン−２−オン、３−（３，４−ジメチルフェニル）−５，７−ジ−tert−ブチルベンゾフラン−２−オン、３−（２，３−ジメチルフェニル）−５，７−ジ−tert−ブチルベンゾフラン−２−オン。
【０１２１】
添加される更なる安定剤の性質及び量は、安定化される基質の性質及び意図される用途によって決定され、多くの場合、安定化される有機材料に基づき０．１〜５重量％が使用される。
【０１２２】
特に有利な点は、本発明の安定剤は、成分Ａとして合成有機ポリマー、特に熱可塑性ポリマー、又は例えば、塗料のような被覆材料のバインダー、又は複写材料、特に写真材料を含む組成物に使用されることである。
【０１２３】
本発明により有利に安定化される複写材料、特にカラー写真材料は、例えば、Research Disclosure 1990, 31429 （第４７４〜４８０頁）に、US-A-5538840 第２６〜１０６欄に、GB-A-2319523 に、又はDE-A-19750906、第２２頁第１５行〜第１０５頁第３２行に記載されているような材料である。ハロゲン化銀を含む層又はカラー写真材料、特にカラーフィルム若しくはカラー写真印画紙の保護層における使用が好ましい。
【０１２４】
適切な熱可塑性ポリマーには、例えば、ポリオレフィン、（例としては、上記に提示した１．〜３．）、また、ヘテロ原子を主鎖に含有するポリマー、例えば、窒素、酸素及び／又は硫黄、特に窒素又は酸素を主鎖に含有する熱可塑性ポリマーが挙げられる。そのようなポリマーの例としては、上記、特に１３．〜２０．で提示したものであり、特に重要なものは、ポリアミド、ポリエステル及びポリカルボナート（１７．〜１９．）である。
【０１２５】
合成有機ポリマー又はプレポリマーへの組み込みは、本発明の安定剤及び更なる添加剤を、当該技術で慣用の方法に従って加えることにより実施される。組み込みは、例えば、微紛成分を混合する、又は安定剤をポリマーの溶融体若しくは溶液に加える、又は溶解若しくは分散した化合物をポリマーに適用し、その後、溶媒を蒸発させるか、又はさせることなく、成形の前又は間に慎重に実施される。エラストマーは、ラテックスの形態で安定化されてもよい。本発明の化合物をポリマーに組み込む更なる可能性は、対応するモノマーの重合の前又は重合の間、及び／又は架橋の前に加えることである．
【０１２６】
安定化されるプラスチックへの本発明の化合物又は混合物の添加は、予備配合物の形態、例えば、少なくとも１個の他の成分、例えば乳化剤又は分散剤に加えて、本発明の安定剤を２．５〜９８重量％含有する形態、あるいはこれらの化合物を例えば、２．５〜２５重量％の濃度で含有するマスターバッチの形態で実施される．
【０１２７】
組み込みは、下記の方法に従って慎重に実施される。
−エマルション又は分散体として（例えば、ラテックスへ又はエマルションポリマーへ）
−乾燥混合物として、更なる成分又はポリマー混合物の混合の間に
−加工装置（例えば、押出機、密閉式ミキサー等）に直接加える
−溶液又は溶融体として。
【０１２８】
このような方法で得られた安定化されたポリマー組成物は、慣用の方法、例えば、加熱圧縮、スピン、押出又は射出成形により、例えば、繊維、フィルム、ストリップ、シート、サンドイッチプレート、容器、パイプ及び他の形材のような成形された物品に変換される。
【０１２９】
したがって本発明は、更に、成形された物品を製造するため、本発明のポリマー組成物の使用を提供する．
【０１３０】
多層系における使用も興味深い。この場合、比較的に多量の式（Ｉ）の安定剤、例えば１〜１５重量％を含む本発明のポリマー組成物は、本発明の安定剤をほとんど又は全く含有しないポリマーから製造された、成形された物品に、薄膜（１０〜１００μm）として適用される。この適用は、基礎物品の成形と同時であってよく、例えば、同時押出である。代わりに、適用は、予め成形された形状の基礎物品に、例えば、膜を積層するか、又は溶液を塗布することにより実施される。外層又は完成品の外層は、ＵＶ光線から物品の内部を保護するＵＶフィルターの機能を有する．外層は、少なくとも１個の式（Ｉ）の安定剤を、好ましくは１〜１５重量％、特に５〜１０重量％含有する。
【０１３１】
したがって本発明は、更に、１０〜１００μm厚の外層が本発明のポリマー組成物を含み、一方、内層が式（Ｉ）の安定剤をほとんど又は全く含有しない多層系を製造するための、本発明のポリマー組成物の使用を提供する．
【０１３２】
このように安定化されたポリマーは、高度な耐候安定性、そして特にＵＶ光線に対する高い耐性が注目に値する。その結果、屋外で使用される場合であっても、機械的性質及び色彩と光沢もまた長期間保持される。
【０１３３】
被覆、例えば、表面被覆の安定剤としての本発明の式（Ｉ）の混合物の使用が特に興味深い。したがって本発明は、また、成分Ａが膜形成バインダーである組成物を提供する。
【０１３４】
本発明の被覆組成物は、本発明の安定剤Ｂを固体バインダーＡの１００重量部当たり、好ましくは０．０１〜１０重量部、特に０．０５〜１０重量部、特別に０．１〜５重量部含有する。
【０１３５】
ここでも、多層系が可能であり、この場合、仕上層における成分Ｂの濃度は、相対的に高い。例えば、固体バインダーＡの１００重量部当たりＢは１〜１５重量部、特に３〜１０重量部である。
【０１３６】
本発明の安定剤の被覆における使用は、層間剥離、即ち基質からの被覆のフレーキングを防止する更なる利点を提供する。この利点は、金属基質上に多層系を含有する金属基質の場合に、特に明らかである。
【０１３７】
適切なバインダー（成分Ａ）は、原則的に当該技術において慣用のもの全てであり、その例は、Ullmann's Encyclopedia of Industrial Chemistry, 5th ed., Vol. A18, pp. 368-426, VCH, Weinheim 1991 に記載されているものである。一般的に、該当するバインダーは、熱可塑性又は熱硬化性樹脂、主に熱硬化性樹脂に基づく膜形成バインダーである。その例は、アルキド、アクリル樹脂、ポリエステル、フェノール樹脂、メラミン樹脂、エポキシ樹脂及びポリウレタン樹脂並びにそれらの混合物である。
【０１３８】
成分Ａは、低温硬化性又は熱硬化性バインダーであり、硬化触媒の添加が有利である。バインダーの硬化を促進する適切な触媒は、例えば、Ullmann's Encyclopedia of Industrial Chemistry, Vol. A18, page 469, VCH Verlagsgesellschaft, Weinheim 1991に記載されている。
【０１３９】
成分Ａが官能アクリル樹脂及び架橋剤を含むバインダーである被覆組成物が好ましい。
【０１４０】
特定のバインダーを有する被覆組成物の例は下記である。
１．低温又は熱架橋性アルキド、アクリル樹脂、ポリエステル、エポキシ樹脂若しくはメラミン樹脂、又はそのような樹脂の混合物に基づき、硬化触媒が添加され、又は添加されない被覆材料；
２．ヒドロキシル基含有アクリル樹脂、ポリエステル又はポリエーテル樹脂及び脂肪族又は芳香族イソシアナート、イソシアヌラート若しくはポリイソシアナートに基づく２成分型ポリウレタン被覆材料；
３．末端封鎖イソシアナート、イソシアヌラート又はポリイソシアナート（これらは焼付けの間に封鎖基が脱離する）に基づく１成分型ポリウレタン被覆材料；所望であればメラミン樹脂を加えることも可能である；
４．脂肪族又は芳香族ウレタン若しくはポリウレタン、及びヒドロキシル含有アクリル樹脂、ポリエステル又はポリエーテル樹脂に基づく１成分型ポリウレタン被覆材料；
５．ウレタン構造に遊離アミン基を有する脂肪族又は芳香族ウレタンアクリラート又はポリウレタンアクリラート、及びメラミン樹脂又はポリエーテル樹脂に基づく、硬化触媒が添加され、又は添加されない、１成分型ポリウレタン被覆材料；
６．（ポリ）ケチミン及び脂肪族又は芳香族イソシアナート、イソシアヌラート若しくはポリイソシアナートに基づく２成分型被覆材料；
７．（ポリ）ケチミン及び不飽和アクリル樹脂又はポリアセトアセタート樹脂又はメタクリルアミドグリコラートメチルエステルに基づく２成分被覆材料；
８．カルボキシル−又はアミノ含有ポリアクリラート及びポリエポキシドに基づく２成分型被覆材料；
９．酸無水物基含有アクリル樹脂及びポリヒドロキシ又はポリアミノ成分に基づく２成分型被覆材料；
１０．アクリラート含有酸無水物及びポリエポキシドに基づく２成分型被覆材料；
１１．（ポリ）オキサゾリン及び酸無水物基含有アクリル樹脂若しくは不飽和アクリル樹脂、又は脂肪族若しくは芳香族イソシアナート、イソシアヌラート又はポリイソシアナートに基づく２成分型被覆材料；
１２．不飽和ポリアクリラート及びポリマロナートに基づく２成分型被覆材料；
１３．熱可塑性アクリル樹脂又は外部架橋されているアクリル樹脂とエーテル化メラミン樹脂との組み合わせに基づく熱可塑性ポリアクリラート被覆材料；
１４．シロキサン変性又はフッ素変性アクリル樹脂に基づく被覆型。
【０１４１】
成分Ａ及びＢに加えて、本発明の被覆組成物は、好ましくは成分Ｃとして、例えば、上記の２．１、２．６及び２．８のセクションで提示したような、立体障害されたアミン、２−（２−ヒドロキシフェニル）−１，３，５−トリアジン及び／又は２−ヒドロキシフェニル−２Ｈ−ベンゾトリアゾール型の光安定剤を含む。この文脈において、２−モノレゾルシニル−４，６−ジアリール−１，３，５−トリアジン及び／又は２−ヒドロキシフェニル−２Ｈ−ベンゾトリアゾールの添加も、技術的に特に興味深い。
【０１４２】
最大の光安定性を達成するために、上記の２．６で提示したような立体障害されたアミン類の添加が特に興味深い。したがって本発明は、更に、成分Ａ及びＢの他に、成分Ｃとして立体傷害されたアミン型の光安定剤を含む被覆組成物を提供する。
【０１４３】
該当の安定剤は、好ましくは少なくとも１個の下記式：
【０１４４】
【化１０】
0004907823.tif 000009
【０１４５】
（式中、Ｒは、水素又はメチル、特に水素である）の基を含有する２，２，６，６−テトラアルキルピペリジン誘導体である。
【０１４６】
成分Ｃは、好ましくは固体バインダーの１００重量部当たり０．０５〜５重量部の量で使用される。
【０１４７】
成分Ｃとして使用されるテトラアルキルピペリジン誘導体は、EP-A-356677、第３〜１７頁、セクション a)〜f) から選択することができる。このEP-Aの上記セクションは、本記載の一部分として考慮される。下記のテトラアルキルピペリジン誘導体を使用することが特に賢明である。
ビス（２，２，６，６−テトラメチルピペリジン−４−イル）スクシナート、
ビス（２，２，６，６−テトラメチルピペリジン−４−イル）セバカート、
ビス（１，２，２，６，６−ペンタメチルピペリジン−４−イル）セバカート、
ジ（１，２，２，６，６−ペンタメチルピペリジン−４−イル）ブチル（３，５−ジ−tert−ブチル−４−ヒドロキシベンジル）マロナート、
ビス（１−オクチルオキシ−２，２，６，６−テトラメチルピペリジン−４−イル）セバカート、
テトラ（２，２，６，６−テトラメチルピペリジン−４−イル）ブタン−１，２，３，４−テトラカルボキシラート、
テトラ（１，２，２，６，６−ペンタメチルピペリジン−４−イル）ブタン−１，２，３，４−テトラカルボキシラート、
２，２，４，４−テトラメチル−７−オキサ−３，２０−ジアザ−２１−オキソジスピロ〔５．１．１１．２〕ヘンエイコサン、
８−アセチル−３−ドデシル−１，３，８−トリアザ−７，７，９，９−テトラメチルスピロ〔４，５〕デカン−２，４−ジオン、
１，１−ビス（１，２，２，６，６−ペンタメチルピペリジン−４−イルオキシカルボニル）−２−（４−メトキシフェニル）エテン、
又は下記式：
【０１４８】
【化１１】
0004907823.tif 000010
【０１４９】
（式中、Ｒは、下記式：
【０１５０】
【化１２】
0004907823.tif 000011
である）；
【０１５１】
【化１３】
0004907823.tif 000012
【０１５２】
（式中、Ｒは、下記式：
【０１５３】
【化１４】
0004907823.tif 000013
【０１５４】
である）；
【０１５５】
【化１５】
0004907823.tif 000014
0004907823.tif 000015
【０１５６】
（式中、ｍは５〜５０である）。
【０１５７】
成分Ａ、Ｂ及び、存在する場合、Ｃの他に、被覆組成物は更なる成分を含んでよく、その例としては、溶媒、顔料、染料、可塑剤、安定剤、チキソトロピー剤、乾燥触媒及び／又は均展助剤である。
可能な成分の例は、Ullmann's Encyclopedia of Industrial Chemistry, 5th Ed., Vol. A18, pp. 429-471, VCH, Weinheim 1991に記載されている。
【０１５８】
可能な乾燥触媒及び硬化触媒は、例えば、有機金属化合物、アミン類、アミノ含有樹脂及び／又はホスフィンである。有機金属化合物の例は、金属カルボン酸塩、特に金属Ｐｂ、 Ｍｎ、Ｃｏ、Ｚｎ、Ｚｒ若しくはＣｕのもの、又は金属キレート、特に、金属Ａｌ、Ｔｉ若しくはＺｒのもの、又は、例えば、有機スズ化合物のような有機金属化合物である。
【０１５９】
金属カルボン酸塩の例は、Ｐｂ、Ｍｎ若しくはＺｎのステアリン酸塩、Ｃｏ、Ｚｎ若しくはＣｕのオクタン酸塩、Ｍｎ及びＣｏのナフテン酸塩又は対応するリノレン酸塩、樹脂酸塩、若しくはトール油脂肪酸塩（tallates）である。
【０１６０】
金属キレートの例は、アセチルアセトン、エチルアセチルアセタート、サリチルアルデヒド、サリチルアルドキシム、ｏ−ヒドロキシアセトフェノン又はエチルトリフルオロアセチルアセタートのアルミニウム、チタン又はジルコニウムキレート及びこれらの金属のアルコキシドである。
【０１６１】
有機スズ化合物の例は、酸化ジブチルスズ、ジブチルスズジラウラート及びジブチルスズジオクトアートである。
【０１６２】
アミン類の例は、特に第三級アミンであり、例えば、トリブチルアミン、トリエタノールアミン、Ｎ−メチルジエタノールアミン、Ｎ−ジメチルエタノールアミン、Ｎ−エチルモルホリン、Ｎ−メチルモルホリン又はジアザビシクロオクタン（トリエチレンジアミン）及びその塩である。更なる例は、例えば、トリメチルベンジルアンモニウムクロリドのような第四級アンモニウムである。
【０１６３】
アミノ基を含有する樹脂は、バインダーと同時に硬化触媒である。その例は、アミノ含有アクリラートコポリマーである。
【０１６４】
硬化触媒として、トリフェニルホスフィンのようなホスフィン類の使用も可能である．
【０１６５】
本発明の被覆組成物は、また、放射線硬化性被覆組成物を含むことができる。この場合、エチレン性不飽和結合を有するモノマー性又はオリゴマー性の化合物（プレポリマー）を実質的に含むバインダーは、適用の後、光化学線の放射により硬化され、即ち架橋された高分子量の塊形態に変換される。該当の系がＵＶ硬化系の場合、一般的に、更に光開始剤を含む。対応する系は、上記の出版物、Ullmann's Encyclopedia of Industrial Chemistry, 5th Ed, Vol.A18, pages 451-453 に記載されている。放射線硬化性被覆組成物においては、本発明の安定剤は、立体障害されたアミンの非存在下でさえ使用され得る。
【０１６６】
本発明の被覆組成物は、あらゆる所望の基質、例としては、金属、木材、プラスチック又はセラミック材料に適用され得る。自動車用被覆系の場合、好ましくは下塗材料として使用される。仕上塗が、下層が着色され、上層が無着色である２層を含む場合、本発明の被覆組成物は、上層若しくは下層、又は両方の層に、好ましくは下層（着色された層）に使用され得る。
【０１６７】
同様に好ましいのは、例えば、式（Ｉ）の安定剤を木材用ワニス、ステイン又は含浸剤に組み込むことによる、木材の保護における本発明の化合物の使用である。したがって本発明は、更に、特に光、酸素及び／又は熱の有害な屋外暴露作用に対して木材の表面を安定化する方法であり、特に、式（Ｉ）の安定剤を含むワニス、ステイン及び／又は含浸剤を適用することにより、木材を式（Ｉ）の安定剤で処理することを含む方法を提供する。本発明の方法により、木材の望まない変色、例えば、黄変又は白色化の著しい減少を達成することが可能である。式（Ｉ）の化合物の混合物は、好ましくは含浸剤、ステイン又は仕上塗の一部として使用される。
【０１６８】
木材への適用の場合、Ｒ9が、Ｒ11で示された定義のうちの１種を有する式（Ｉ）の化合物の使用も可能であり、例としては化合物１、（２，４，６−トリス（２−ヒドロキシ−４−〔１−エチルオキシカルボニル−１−メチルエトキシ〕フェニル）−１，３，５−トリアジン）である。この組成物における好ましい化合物は、予め上記に提示されている。
【０１６９】
多くの場合、ヒンダードアミンが同時に使用され、その例は上記に予め記載されており、バインダーと溶媒の全体量に基づき、特に０．１〜１０％、例えば、０．２〜５％、特別に０．２〜２％の量である。ヒドロキシルアミン型（例えば、EP-A-309401に記載）のヒンダードアミン又は対応するＮ−オキシド、及びこれらの化合物の塩が、木材への適用に特に好ましい。
【０１７０】
適用がステイン又は含浸剤の形態で実施される場合、例えば、脂肪族、脂環式、及び／又は芳香族炭化水素、アルコール、エーテル，エステル、ケトン、グリコール、グリコールエーテル、グリコールエステル、ポリグリコール又はその混合物から選択される溶媒を使用することが好ましい。この場合、バインダーは、好ましくはアルキド樹脂、変性アルキド樹脂、自己架橋性若しくは非自己架橋性アクリル樹脂、ポリエステル樹脂、酸化乾性油、フェノール樹脂、ニトロセルロース又は対応する混合物である。
【０１７１】
殺カビ剤又は殺虫剤のような慣用の添加剤は、例えば、酸化トリブチルスズ、フェニル水銀塩、銅ナフテン酸塩、１−クロロナフタレン、ペンタクロロフェノール、ジエルドリン、リンダン、アザコナゾール、シペルメトリン、ベンザルコニウム塩酸塩、プロピコナゾール又はパラチオンが可能である。
【０１７２】
木材の仕上塗は、通常、有機溶媒、水又は有機溶媒と水の混合物に溶解あるいは分散したバインダーを含む。バインダーは、典型的には、自然乾燥又は室温（即ち、約１０〜３０℃の範囲）で硬化する樹脂である。そのようなバインダーの例は、ニトロセルロース、ポリ酢酸ビニル、ポリ塩化ビニル、不飽和ポリエステル樹脂、ポリアクリラート、ポリウレタン、エポキシ樹脂、フェノール樹脂であり、特にアルキド樹脂である。対応する混合物、並びに放射線硬化性及び／又は無溶媒系もまた可能であり、例としては、アクリラート若しくはメタクリラートの混合物、不飽和ポリエステル／スチレン混合物又は他のエチレン性不飽和モノマー若しくはオリゴマーの混合物が示される。
【０１７３】
本発明により処理された木材の表面の例は、家具、木レンガ床張り、パネル及び木製単板のものであり、加えて、柵、建設要素、木材表面仕上、窓枠又は戸枠等の外装への適用である。
【０１７４】
本発明の被覆組成物は、慣用の方法、例えば、ブラッシング、噴霧、流し塗、浸漬又は電気泳動により基質に適用される（Ullmann's Encyclopedia of Industrial Chemistry, 5th Ed., Vol. A18, pp. 491-500も参照すること）。
【０１７５】
バインダー系に応じて、被覆を、室温又は加熱により硬化する。好ましくは、被覆を５０〜１５０℃で硬化し、粉末被覆又はコイル被覆も高温で硬化する。
【０１７６】
本発明により得られた被覆は、光、酸素及び熱の有害な影響に対して著しい耐性を有し、特にそのようにして得られた被覆、例えば表面被覆の良好な光安定性及び耐候安定性が参照されるべきである。
【０１７７】
したがって本発明は、また、式（Ｉ）の化合物を加えた結果、光、酸素及び熱の有害な影響に対して安定化された被覆、特に表面被覆を提供する。表面被覆は、好ましくは自動車用下塗、又は木材被覆である。本発明は、更に、有機ポリマーに基づく被覆を光、酸素及び／又は熱による損傷に対して安定化させる方法であり、式（Ｉ）の化合物を被覆組成物と混合することを含む方法を包含し、また、被覆組成物における光、酸素及び／又は熱による損傷に対する安定剤としての、式（Ｉ）の化合物の使用を提供する。
【０１７８】
被覆組成物は、バインダーが可溶である有機溶媒又は溶媒混合物を含んでよい。一方、被覆組成物は、水溶液又は分散体であってもよい。ビヒクルは、有機溶媒と水の混合物であってもよい。被覆組成物は、また、ハイソリッド被覆材料か、又は無溶媒（例えば、粉末被覆）であってよい。粉末被覆は、例えば、Ullmann’s Encyclopedia of Industrial Chemistry, 5th Ed., A18, pages 438-444に記載のものである。粉末被覆はまた、粉末スラリー、即ち好ましくは水中の、粉末分散体の形態で存在してもよい。
【０１７９】
顔料は、有機、無機又は金属顔料である。好ましくは、本発明の被覆組成物は、顔料を含有せず、クリアコートとして使用される。
【０１８０】
被覆組成物は、同様に、自動車産業における適用では、下塗として、特に被覆の着色仕上塗としての使用が好ましい。しかし、この上に存在する被覆としての使用もまた可能である。
【０１８１】
下記の実施例は、いかなる制限も表さずに本発明の更なる説明を提供する。記載の部及び％は重量部及び重量％であり、実施例が室温を記述する場合、２０〜２５℃の温度を意味する。例えばクロマトグラフィーのための溶媒混合物の場合、容量部が記載される。これらの条件が、異なる詳細が示されない限り適用される。
【０１８２】
省略形：
ＴＨＦ    テトラヒドロフラン
abs.      無水
m.p.      融点又は融解範囲
NMR       核磁気共鳴
torr      ＝mmHg（１torrは約１３３Paに相当する）
Tg        ガラス転移温度
ｈ        時間
【０１８３】
実施例１：２−（２，４−ジヒドロキシフェニル）−４，６−ビス（２−ヒドロキシ−４−（１−メトキシカルボニルペントキシ）フェニル）−１，３，５−トリアジン、２，４，６−トリス（２−ヒドロキシ−４−（１−メトキシカルボニルペントキシ）フェニル）−１，３，５−トリアジン及び２−（２，４−ジ（メトキシカルボニルペントキシ）フェニル）−４，６−ビス（２−ヒドロキシ−４−（１−メトキシカルボニルペントキシ）フェニル）−１，３，５−トリアジンを含むＵＶ吸収剤混合物
トリス（２，４−ジヒドロキシフェニル）−１，３，５−トリアジン１２．１５ｇ、炭酸ナトリウム１０．５ｇ、ジメチルホルムアミド２０ml及びブロモカプロン酸メチル２０．１５ｇ（９６．４mmol）を、９０℃で５時間撹拌しながら加熱した。その後、反応混合物を水と混合し、ヘプタンを用いて抽出に付し、抽出物を濃縮して、下記式：
【０１８４】
【化１６】
0004907823.tif 000016
【０１８５】
の成分を含む明橙色の樹脂２３．７８ｇを得た。
【０１８６】
ヘプタンの代わりに、ベンゼン、トルエン、キシレン、酢酸ブチル、酢酸エチル、エチルメチルケトン、メチルイソブチルケトン若しくはその混合物又はヘプタンとの混合物のうちの１種を使用して抽出を実施した場合、同様の結果が得られた。
【０１８７】
実施例２：トリス（２，４−ジヒドロキシフェニル）−１，３，５−トリアジン及びブロモ酢酸エチルから出発すること以外は、実施例１と同様に反応させて、下記式：
【０１８８】
【化１７】
0004907823.tif 000017
【０１８９】
を含む混合物を得た。
【０１９０】
実施例３：トリス（２，４−ジヒドロキシフェニル）−１，３，５−トリアジン及び２−ブロモオクタン酸エチルから出発すること以外は、実施例１と同様に反応させて、下記式：
【０１９１】
【化１８】
0004907823.tif 000018
【０１９２】
を含む混合物を得た。
【０１９３】
実施例４：トリス（２，４−ジヒドロキシフェニル）−１，３，５−トリアジン及び２−ブロモプロピン酸メチルから出発すること以外は、実施例１と同様に反応させて、下記式：
【０１９４】
【化１９】
0004907823.tif 000019
【０１９５】
を含む混合物を得た。
【０１９６】
実施例４ａ：トリス（２，４−ジヒドロキシフェニル）−１，３，５−トリアジン、並びに直鎖状及び分岐鎖状Ｃ7、Ｃ8及びＣ9アルコールのオクタノール異性体混合物とブロモプロピオン酸エステルの当量から出発すること以外は、実施例１と同様にして反応させて、下記式：
【０１９７】
【化２０】
0004907823.tif 000020
【０１９８】
（式中、ｉＣ8Ｈ17はＣ7−Ｃ9アルキル異性体混合物である）の成分を含む混合物を得た（収率９５％）。
【０１９９】
実施例４ｂ：トリス（２，４−ジヒドロキシフェニル）−１，３，５−トリアジン１０ｇ、炭酸ナトリウム８．８９ｇ、ジメチルホルムアミド２０ml及びα−クロロプロピオン酸エステル（実施例４ａと同様のＣ7−Ｃ9アルコールの異性体混合物）１７．９７ｇ並びにトルエン４０mlを、９０℃で１８時間撹拌しながら加熱した。冷却した後、水を加え、混合物を酢酸エチルを用いて抽出に付した。有機層を水で数回洗浄し、乾燥させた。溶媒を除去して、ビスアルキル化（Ａ）３１％、トリスアルキル化（Ｂ）１６％及びテトラアルキル化生成物（Ｃ）２％（ＨＰＬＣ、1Ｈ−ＮＭＲ）、並びにモノアルキル化生成物及び出発原料を含有する、実施例４ａ記載の主成分を有する生成物混合物を、収率７７％で得た。
【０２００】
実施例４ｃ：実施例４ｂと同様に、トリス（２，４−ジヒドロキシフェニル）−１，３，５−トリアジン１０ｇ、炭酸ナトリウム８．８９ｇ、ジメチルホルムアミド２０ml及びα−クロロプロピオン酸エステル１７．９７ｇを、１００℃で２０時間加熱した。冷却した後、水を加え、混合物を酢酸エチルを用いて抽出に付した。有機層を水で数回洗浄し、乾燥させた。溶媒を除去して、（Ａ）１０％、（Ｂ）３６％及び（Ｃ）４２％（ＨＰＬＣ、1Ｈ−ＮＭＲ）、並びにモノアルキル化生成物及び出発原料を含有する、実施例４ａと同様の生成物混合物を、橙色の樹脂として収率９６％で得た。
【０２０１】
実施例４ｄ：３当量のジメチルアセトアミドを含有するトリス（２，４−ジヒドロキシフェニル）−１，３，５−トリアジン１０ｇ、炭酸ナトリウム５．４０ｇ、ジメチルホルムアミド１３ml及びα−ブロモプロピオン酸エステル（実施例４ａと同様のＣ7−Ｃ9アルコールの異性体混合物）１３．２６ｇ並びにヘプタン１３mlを９０℃で７時間撹拌しながら加熱した。冷却した後、水を加え、混合物をヘプタン及び酢酸エチルを用いて抽出に付した。有機層を塩水及び水で数回洗浄し、次に乾燥させた。溶媒を除去して、（Ａ）３０％、（Ｂ）４１％及び（Ｃ）１５％（ＨＰＬＣ、1Ｈ−ＮＭＲ）、並びにモノアルキル化生成物及び出発原料を含有する、実施例４ａと同様の生成物混合物を、橙色の樹脂として定量的に得た。
【０２０２】
実施例４ｅ：３当量のジメチルアセトアミドを含有するトリス（２，４−ジヒドロキシフェニル）−１，３，５−トリアジン１０ｇ、炭酸ナトリウム５．４０ｇ、ジメチルホルムアミド１３ml及びα−ブロモプロピオン酸エステル（実施例４ａと同様のＣ7−Ｃ9アルコールの異性体混合物）１３．２６ｇ並びにトルエン１３mlを９０℃で７時間撹拌しながら加熱した。冷却した後、水を加え、混合物をトルエンを用いて抽出に付した。有機層を水で数回洗浄し、次に乾燥させた。溶媒を除去して、（Ａ）１２％、（Ｂ）５８％及び（Ｃ）２８％（ＨＰＬＣ、1Ｈ−ＮＭＲ）、並びにモノアルキル化生成物及び出発原料を含有する実施例４ａと同様の生成物混合物を、橙色の樹脂として収率９８％で得た。
【０２０３】
実施例４ｆ：トリス（２，４−ジヒドロキシフェニル）−１，３，５−トリアジン３００ｇ及び炭酸ナトリウム２５８．８５ｇを、ジメチルホルムアミド７７６mlと一緒に混合し、次に１３０℃で２．５時間撹拌、加熱した。次に反応混合物を８０℃に冷却し、エチルメチルケトン７７６ml中のα−クロロプロピオン酸オクチルエステル異性体混合物（２−クロロプロピオン酸と、分岐鎖状及び直鎖状Ｃ7、Ｃ8及びＣ9アルコールの混合物から調製した）５３９．１ｇの混合物を２０分かけて滴下した。
反応混合物を８０℃で一晩撹拌した。次に室温に冷却し、濾過した。濾液に、トルエン２００ml及び水２０００mlを加えた。層を分離し、有機層を水１０００mlで２回洗浄した。次に、有機層をＭｇＳＯ4で乾燥させ、濾過し、溶媒を蒸発させて、ビスアルキル化生成物Ａ：２２．１％、トリスアルキル化生成物Ｂ：３４．１％及びテトラアルキル化生成物Ｃ：１１．９％（ＨＰＬＣ及び1Ｈ−ＮＭＲで測定）、ほかにモノアルキル化生成物及び出発原料を含有する橙色の樹脂を収率８０％で得た。
【０２０４】
【化２１】
0004907823.tif 000021
【０２０５】
（式中、ｉＣ8Ｈ17は、分岐鎖状及び直鎖状ヘプチル、オクチル及びノニルアルキル異性体混合物である）。
【０２０６】
実施例５：２−（２，４−ジヒドロキシフェニル）−４，６−ビス（２−ヒドロキシ−４−（１−ヒドロキシカルボニルペントキシ）フェニル）−１，３，５−トリアジン、２，４，６−トリス（２−ヒドロキシ−４−（１−ヒドロキシカルボニルペントキシ）フェニル）−１，３，５−トリアジン及び２−（２，４−ジ（ヒドロキシカルボニルペントキシ）フェニル）−４，６−ビス（２−ヒドロキシ−４−（１−ヒドロキシカルボニルペントキシ）フェニル）−１，３，５−トリアジンを含むＵＶ吸収剤混合物
実施例１の化合物の混合物１１．５ｇを、ＤＭＦ１０mlに１００℃で溶解した。次に水３０ml中のＮａＯＨ４．０８ｇの溶液を加え、反応混合物を１００℃で一晩撹拌した。反応混合物を中和し、濾過した。残渣を水で洗浄し、乾燥させた。下記式：
【０２０７】
【化２２】
0004907823.tif 000022
【０２０８】
の成分を含む黄色の粉末混合物１２．３２ｇを得た。
【０２０９】
実施例６：実施例２の生成物から出発すること以外は、実施例５と同様に反応させて、下記式：
【０２１０】
【化２３】
0004907823.tif 000023
【０２１１】
を含む混合物を得た。
【０２１２】
実施例７：実施例３の生成物から出発すること以外は、実施例５と同様に反応させて、下記式：
【０２１３】
【化２４】
0004907823.tif 000024
【０２１４】
を含む混合物を得た。
【０２１５】
実施例８：実施例４の生成物から出発すること以外は、実施例５と同様に反応させて、下記式：
【０２１６】
【化２５】
0004907823.tif 000025
【０２１７】
を含む混合物を得た。
【０２１８】
実施例９：２−（２，４−ジヒドロキシフェニル）−４，６−ビス（２−ヒドロキシ−４−（１−カリウム−オキシカルボニルエトキシ）フェニル）−１，３，５−トリアジン、２，４，６−トリス（２−ヒドロキシ−４−（１−カリウム−オキシカルボニルエトキシ）フェニル）−１，３，５−トリアジン及び２−（２，４−ジ（カリウム−オキシカルボニルエトキシ）フェニル）−４，６−ビス（２−ヒドロキシ−４−（１−カリウム−オキシカルボニルエトキシ）フェニル）−１，３，５−トリアジンを含むＵＶ吸収剤混合物
実施例８の化合物の混合物５ｇを、水３０ml中のＫＯＨ  １．４５ｇの溶液に加え、混合物を室温で１時間撹拌した。濾過して、下記式：
【０２１９】
【化２６】
0004907823.tif 000026
【０２２０】
の成分を含む、明澄な橙色の水溶液を得た。
【０２２１】
実施例１０：実施例６の生成物及び塩基としてＮａＯＨを用いて出発すること以外は、実施例９と同様に反応させて、下記式：
【０２２２】
【化２７】
0004907823.tif 000027
【０２２３】
を含む混合物を得た。
【０２２４】
実施例１１：木材の表面処理
ａ）含浸：配合物全体の重量に対して０．５％の実施例４ｆの安定剤を市販の含浸剤（Xylamon Incolore（登録商標）；製造会社：Sepam）に加えた。
【０２２５】
含浸剤をスプルースボードにブラシにより塗工し（塗工１回）、室温で２４時間乾燥させた。
【０２２６】
ｂ）仕上塗：仕上塗は下記のように調製した。
アルキド樹脂５３．４８重量部（Jaegalyd Antihydro（登録商標）、E. Jaeger社製、ホワイトスピリット中６０％溶液）；
チオキソトロピー助剤１０．６９重量部（Jaegalyd Antihydro-Thix（登録商標）、E. Jaeger社製、５０％溶液）；
促進剤１．９２重量部（Jaeger Antihydro-Trockner（登録商標））；
溶媒３３．４４重量部（Terlitol（登録商標）30)；
皮張り防止剤０．３２重量％（Ascinin（登録商標）Ｐ、BAYER社製）
皮張り防止剤０．１５重量％（Luactin（登録商標）Ｍ、BASF社製）
【０２２７】
仕上塗を、実施例４ｆの安定剤１．０％及び式（T1）：
【０２２８】
【化２８】
0004907823.tif 000028
【０２２９】
の化合物（ヒンダードアミン型光安定剤、Ciba Specialty Chemicals社製）１．０％（それぞれの量はバインダーの固形分に基づく）の添加により安定化した。比較サンプルを上記安定剤の添加をせずに調製した。
【０２３０】
それぞれの塗工の後、室温で２４時間乾燥させた含浸スプルースボードに、ブラシにより仕上塗を適用した（塗工３回）。
【０２３１】
その後、サンプルを加速耐候性試験に付した。最大光度３４０nmのＵＶ−Ａランプ；耐候性試験サイクル：５８℃で５時間照射、２２℃で１時間噴霧（spraying）。
【０２３２】
上記耐候性試験期間の後、変色ΔＥをＤＩＮ６１７４に従って測定した：使用した対照は、安定剤を含まない含浸剤及び安定剤を含まない仕上塗を用いた非耐候性サンプルである。結果は、実施例４ｆの化合物の混合物で安定化したサンプルが、優れた安定性を示した。
【０２３３】
実施例１１ａ：仕上塗を実施例１１の記載と同様に調製し、ヒンダードアミン型光安定剤を使用しないか、又は式（T1)の化合物を使用するかのいずれかで予め処理したスプルースボードに適用した。使用した対照は、安定剤を含まない仕上塗である。下記の表は、上記耐候性試験期間後の結果（ＤＩＮ６１７４によるΔＥ）を示す。記載された安定剤の量は、それぞれの場合、被覆固形分の重量に対する。
【０２３４】
サンプルａ：実施例１１と同様の加速耐候性試験であるが、噴霧をしないで恒常的光暴露に付した。
表Ａ：１０００時間の暴露後の変色ΔＥ
添加剤                        ΔＥ
なし                          ２９
実施例４ｆの化合物２％        １１
【０２３５】
サンプルｂ：実施例１１と同様の加速耐候性試験
表Ｂ：１２００時間の加速耐候性後の変色ΔＥ
添加剤                        ΔＥ
なし                          ３１
実施例４ｆの化合物１％
＋T1の化合物１％              ２３
【０２３６】
結果は、本発明の混合物により安定化されたサンプルが、優れた安定性を示した。
【０２３７】
実施例１２：２層金属仕上の安定化
試験される本発明の安定剤をSolvesso（登録商標）1004) ３０ｇに組み込み、下記成分（重量部）のクリアコートで試験した。
Synthacryl（登録商標）SC 3031)           ２７．５１
Synthacryl（登録商標）SC 3702)           ２３．３４
Maprenal（登録商標）6503)                ２７．２９
酢酸ブチル／ブタノール（３７／８）        ４．３３
イソブタノール                            ４．８７
Solvesso（登録商標）1504)                  ２．７２
Kristalloel K-305)                         ８．７４
均展助剤Baysilon（登録商標）MA6)           １．２
１００．００
１）アクリル樹脂、Hoechst社製、キシレン／ブタノール（２６／９）中６５％溶液
２）アクリル樹脂、Hoechst社製、Solvesso（登録商標）1004)中７５％溶液
３）メラミン樹脂、Hoechst社製、イソブタノール中５５％溶液
４）芳香族炭化水素の混合物（製造会社：Esso）、沸点範囲１８２〜２０３℃（Solvesso（登録商標）150）又は１６１〜１７８℃（Solvesso（登録商標）100）
５）脂肪族炭化水素の混合物（製造会社：Shell）、沸点範囲１４５〜２００℃６）Solvesso（登録商標）1504)中１％（製造会社：Bayer社)
実施例１、実施例３又は実施例４ａの化合物の混合物１．５重量％をそれぞれクリアコートに加え、幾つかのサンプルには、更に下記式：
【０２３８】
【化２９】
0004907823.tif 000029
【０２３９】
の化合物（化合物Ａ）０．７％を組み込んだ（それぞれ量は被覆の固形分に基づく）。使用した対照は、光安定剤を含有しないクリアコートであった。
【０２４０】
クリアコートをSolvesso（登録商標）100で噴霧粘度に希釈し、調製したアルミニウムパネル（Uniprime（登録商標）エポキシ、シルバーメタリック下塗）に噴霧し、それを１３０℃で３０分間焼付けた。結果は、乾燥膜厚４０〜５０μmのクリアコートであった。
【０２４１】
次にサンプルを、Atlas社製UVCON（登録商標）耐候性試験装置（UVB-313ランプ）内で、７０℃で４時間ＵＶ暴露、及び５０℃で４時間凝縮のサイクルにさらした。
【０２４２】
サンプルを一定間隔で光沢（ＤＩＮ６７５３０による２０°光沢）及び亀裂の有無を試験した。本発明により安定化されたサンプルは、安定化されない対照サンプルに比べて著しく向上した耐候安定性（光沢保留、亀裂抵抗）を示した。
【０２４３】
実施例１３：接着剤における溶解度
溶解度を測定するため、試験化合物を典型的な接着剤GELVA（登録商標）263 （Solutia；酢酸エチルとヘキサンの混合物中のポリアクリラートの４４．５％濃度の溶液、ポリアクリラートは、メタクリル酸メチル、メタクリル酸２−エチルヘキシル及びメタクリル酸グリシジルのコポリマー）に加えた。
【０２４４】
試験化合物を酢酸エチル、トルエン又は酢酸エチルとトルエンの混合物５mlに溶解した。GELVA（登録商標）263 ５ｇを溶液と混合し、得られた溶液２〜３mlを個別のガラス皿に導入した。続いて、数時間〜数週間の期間内での溶媒の蒸発後の結晶化を観察して、溶解度を測定した。
【０２４５】
下記の表に報告されている溶解度のデータは、結晶化が開始する兆候が依然として見られない観察された最高濃度であり、GELVA（登録商標）263に混合されたトリアジン化合物の全体量として報告されている。
化合物                            溶解度（％）
実施例４ａ：                      ２２．６
対照*                                ８．０
*：使用された対照は、単一の化合物、２，４，６−トリス（２−ヒドロキシ−４−イソオクチルオキシカルボニルイソプロピリデンオキシフェニル）−ｓ−トリアジン（GB-A-2337049の化合物番号４）であった。
【０２４６】
データは、本発明の化合物の混合物が、同様の構造の個別の化合物に比べて接着剤に対する溶解度が著しく向上したことを示した。
【０２４７】
実施例１４：太陽フィルム
ポリウレタンフィルムを次のように調製した。酢酸ブチル２６．２ｇ、酢酸エチル５．８ｇ及び５０％  FC 430  ０．４ｇを、メチルアミルケトン中の固形含量７５％のアクリルポリオールRK 4037（DuPont社製；分子量７０００〜９０００；ＯＨ価１４５）５９５ｇと混合した。実施例１１の化合物T1  ０．７５ｇ（固形含量に基づき１％）を加えた。Desmodur（登録商標）N-3390（脂肪族ポリイソシアナート、固形分９０％、Bayer社製）０．９ｇを、この混合物２．４３ｇに加えた。試験するＵＶ吸収剤を、アクリルポリオール成分に組み込んだ。配合物を石英ディスクにスピンコーティング（１０００rpm、２秒）により塗工した。被覆（１．４mil）を２６０Ｆ°（約１２６℃）で３０分間硬化した。
【０２４８】
ＵＶスペクトルは、Perkin Elmer社製のλ-9 ＵＶ分光光度計を使用して、ギャップ幅２nm、１２０nm/minで、０．５nm毎で記録した。
【０２４９】
耐候性試験によるＵＶ吸収剤の損失は、２００時間毎に長波最大吸収を測定することにより側定した。耐候性試験開始前の長波最大吸収の吸収度は２．３であった。耐候性試験は、SAEJ 1960（屋外自動車耐候性条件）に従って実施した。すなわち、ホウケイ酸ガラスフィルターの内側及び外側を使用し、３４０nmで０．５５W/m2；乾燥暴露４０分間、湿潤暴露（前面）２０分間、次に６０分間の暴露、続いて暴露なしで６０分間（それぞれ凝縮を伴う）（後部）；ブラックパネル温度７０℃；暴露の間の相対大気湿度５０〜５５％、非暴露の間の相対大気湿度１００％。結果を下記の表にまとめた。量は配合物全体の重量に基づく。
表：２０１２時間耐候性試験前及び後のポリウレタンフィルムの吸収度
ＵＶ吸収剤                    耐候性試験前吸収度    耐候性試験後吸収度
実施例４ａの化合物１．６％         ２．３３              １．８３
【０２５０】
本発明の安定剤は、ポリウレタンフィルムにおいて良好な抵抗性を示した。
【０２５１】
実施例１５：写真層における適用
ポリエステル支持体の上に、下記成分のゼラチン層（m2）を慣用の方法で適用した。
成分                        量
ゼラチン              １２００mg
リン酸トリクレシル      １５０mg
硬化剤                    ４０mg
湿潤剤                  １００mg
実施例４ａの化合物      ３００mg
【０２５２】
使用した硬化剤は、２−ヒドロキシ−４，６−ジクロロ−１，３，５−トリアジンのカリウム塩であり、湿潤剤は、４，８−ジイソブチルナフタレン−２−スルホン酸ナトリウムである。
【０２５３】
ゼラチン層を２０℃で７日間乾燥させた。
【０２５４】
これは最大光学濃度１．１０を有する明澄透明層を与えるが、それは例えば、ＵＶフィルター層として写真記録材料に適している。
明澄層は、リン酸トリクレシルの量を半減させるか、又はリン酸トリクレシルの代わりにフタル酸ジブチルを使用することにより、均一的に得られる。
【０２５５】
実施例１６：実施例４ａの化合物１重量部及び化合物Ｂ １重量部の混合物を使用すること以外は、実施例１５記載の方法を繰り返した。化合物Ｂは、下記式：
【０２５６】
【化３０】
0004907823.tif 000030
【０２５７】
（GB-A-2319523の化合物番号２１）に対応する。
明澄透明層を得て、それは例えば、ＵＶフィルター層として写真記録材料に適している。
【０２５８】
実施例１７：層を実施例１５の記載と同様にして調製した。サンプルを、１２０kJ/cm2でAtlas暴露装置内で暴露し、長波最大吸収（λmax）における濃度減少を測定した。結果を下記の表にまとめた。
【０２５９】
【表１】
0004907823.tif 000031
【０２６０】
本発明の化合物を含むＵＶフィルター層は、顕著な光安定性を示し、したがって、写真層の長期光保護に適している。
【０２６１】
実施例１８：写真材料を下記の層構造に従って調製した。
【０２６２】
【表２】
0004907823.tif 000032
【０２６３】
ゼラチン層は下記の成分（支持体材料１m2当たり）を含む。
青感性層
α−（３−ベンジル−４−エトキシヒダントイン−１−イル）−α−ピバロイル−２−クロロ−５−〔α−（２，４−ジ−ｔ−アミルフェノキシ）ブタンアミド〕アセトアニリド（４００mg）
α−（１−ブチルフェニルウラゾール−４−イル）−α−ピバロイル−５−（３−ドデカンスルホニル−２−メチルプロパンアミド）−２−メトキシアセトアミド（４００mg）
フタル酸ジブチル（１３０mg）
フタル酸ジノニル（１３０mg）
ゼラチン（１２００mg）
１，５−ジオキサ−３−エチル−３−〔β−（３，５−ジ−ｔ−ブチル−４−ヒドロキシフェニル）プロピオニルオキシメチル〕−８，１０−ジフェニル−９−チア〔５，５〕スピロウンデカン（１５０mg）
ビス（１−アクリロイル−２，２，６，６−テトラメチル−４−ピペリジル）＝２，２−ビス（３，５−ジ−ｔ−ブチル−４−ヒドロキシベンジル）マロナート（１５０mg）
３，５−ジ−ｔ−ブチル−４−ヒドロキシ＝（２，４−ジ−ｔ−アミルフェニル）ベンゾアート（１５０mg）
ポリ（Ｎ−ｔ−ブチルアクリルアミド）（５０mg）
青感性塩化臭化銀乳剤（２４０mg）
【０２６４】
第１ゼラチン中間層
ゼラチン（１０００mg）
２，５−ジ−ｔ−オクチルヒドロキノン（１００mg）
ヘキシル５−〔２，５−ジヒドロキシ−４−（４−ヘキシルオキシカルボニル−１，１−ジメチルブチル）フェニル〕−５−メチルヘキサノアート（１００mg）
フタル酸ジブチル（２００mg）
フタル酸ジイソデシル（２００mg）
【０２６５】
緑感性層
７−クロロ−２−｛２−〔２−（２，４−ジ−ｔ−アミルフェノキシ）オクタンアミド〕−１−メチルエチル｝−６−メチル−１Ｈ−ピラゾロ〔１，５−ｂ〕〔１，２，４〕トリアゾール（１００mg）
６−ｔ−ブチル−７−クロロ−３−（３−ドデカンスルホニルプロピル）−１Ｈ−ピラゾロ〔５，１−ｏ〕〔１，２，４〕トリアゾール（１００mg）
フタル酸ジブチル（１００mg）
リン酸ジクレシル（１００mg）
リン酸トリオクチル（１００mg）
ゼラチン（１４００mg）
３，３，３’，３’−テトラメチル−５，５’，６，６’−テトラプロポキシ−１，１’−スピロビインダン（１００mg）
４−（イソトリデシルオキシフェニル）チオモルホリン−１，１−ジオキシド（１００mg）
４，４’−ブチリデンビス（３−メチル−６−ｔ−ブチルフェノール）（５０mg）
２，２’−イソブチリデンビス（４，６−ジメチルフェノール）（１０mg）
３，５−ジクロロ−４−（ヘキサデシルオキシカルボニルオキシ）エチルベンゾアート（２０mg）
３，５−ビス〔３−（２，４−ジ−ｔ−アミルフェノキシ）プロピルカルバモイル〕ベンゼンスルホン酸ナトリウム（２０mg）
緑感性塩化臭化銀乳剤（１５０mg）
【０２６６】
第２ゼラチン中間層
ゼラチン（１０００mg）
５−クロロ−２−（３，５−ジ−ｔ−ブチル−２−ヒドロキシフェニル）ベンゾ−１，２，３−トリアゾール（２００mg）
２−（３−ドデシル−２−ヒドロキシ−５−メチルフェニル）ベンゾ−１，２，３−トリアゾール（２００mg）
リン酸トリノニル（３００mg）
２，５−ジ−ｔ−オクチルヒドロキノン（５０mg）
ヘキシル５−〔２，５−ジヒドロキシ−４−（４−ヘキシルオキシカルボニル−１，１−ジメチルブチル）フェニル〕−５−メチルヘキサノアート（５０mg）
【０２６７】
赤感性層
２−〔α−（２，４−ジ−ｔ−アミルフェノキシ）ブタンアミド〕−４，６−ジクロロ−５−エチルフェノール（１５０mg）
２，４−ジクロロ−３−エチル−６−ヘキサデカンアミドフェノール（１５０mg）
４−クロロ−２−（１，２，３，４，５−ペンタフルオロベンズアミド）−５−〔２−（２，４−ジ−ｔ−アミルフェノキシ）−３−メチルブタンアミド〕フェノール（１００mg）
フタル酸ジオクチル（１００mg）
フタル酸ジシクロヘキシル（１００mg）
ゼラチン（１２００mg）
５−クロロ−２−（３，５−ジ−ｔ−ブチル−２−ヒドロキシフェニル）ベンゾ−１，２，３−トリアゾール（１００mg）
２−（３−ドデシル−２−ヒドロキシ−５−メチルフェニル）ベンゾ−１，２，３−トリアゾール（１００mg）
３，５−ジ−ｔ−ブチル−４−ヒドロキシ（２，４−ジ−ｔ−アミルフェニル）ベンゾアート（５０mg）
ポリ（Ｎ−ｔ−ブチルアクリルアミド）（３００mg）
Ｎ，Ｎ−ジエチル−２，４−ジ−ｔ−アミルフェノキシアセトアミド（１００mg）
２，５−ジ−ｔ−オクチルヒドロキノン（５０mg）
赤感性塩化臭化銀乳剤（２００mg）
【０２６８】
最上層を、ＵＶ吸収剤を用い、又は用いずに調製した。
ＵＶ吸収剤を使用
２，５−ジ−ｔ−オクチルヒドロキノン（２０mg）
ヘキシル５−〔２，５−ジヒドロキシ−４−（４−ヘキシルオキシカルボニル−１，１−ジメチルブチル）フェニル〕−５−メチルヘキサノアート（２０mg）
ゼラチン（４００mg）
リン酸トリノニル（１２０mg）
実施例４ａのＵＶ吸収剤化合物（２００mg）
ＵＶ吸収剤の使用なし
ゼラチン（８００mg）
【０２６９】
使用した硬化剤は、２，４−ジクロロ−６−ヒドロキシトリアジンカリウム塩溶液であり、湿潤剤は、ジイソブチルナフタレンスルホン酸のナトリウム塩であった。
サンプルの暴露（それぞれ青色、緑色又は赤色光）は、それぞれ１段階当たり０．３log E の濃度差の３段階ウェッジで行った。その後、サンプルをカラーペーパーのＲＡ−４プロセス（Kodak）に従って処理した。
暴露及び処理に続いて、緩解濃度（remission densities）を、シアン段階で赤色、マゼンタ段階で緑色及びイエロー段階で青色を、濃度０．９〜１．１のウェッジで測定した。次にウェッジをAtlas暴露装置内で、合計１５kJ/cm2で暴露し、緩解濃度を再び測定した。
それに加えて、マゼンタウェッジを用いて、暴露の前後の青色の黄変の緩解濃度を測定した。
【０２７０】
最上層における本発明の化合物の存在が、シアン、マゼンタ及びイエロー画像染料の染料濃度の損失を減少させ、マゼンタ層の黄変も減少させた。
【０２７１】
実施例１９：プリントインクの光安定化
インクジェットプリントインクを、下記の成分を一緒に混合することにより調製した。
−アシッドレッド５２      ２ｇ
−ジエチレングリコール  ２０ｇ
−水                    ７８ｇ
【０２７２】
インクを全ての成分が溶解するまで撹拌し、次に溶液を、孔径０．４５mmのMilliporeフィルターを通して濾過した。
【０２７３】
インクの１部分を、HP DeskJet 510 プリンターの、空で洗浄したカートリッジに挿入した。プリントサンプルを、sihl+eika社製紙（ref. 193.178)により作成した（サンプル１、対照）。
【０２７４】
実施例９の本発明の化合物（混合物）を、この化合物０．３０ｇと上記記載のインク２．７０ｇを混合し、この混合物を使用して前記のプリントサンプルを作成（サンプル２）することにより試験した。
【０２７５】
乾燥させた後、２個のサンプルプリントの色濃度を、状態Ａフィルターを使用して濃度計（Macbeth TR 924）により測定した。その後、サンプルプリントを、８１kluxキセノンランプを用い、６mm厚の窓ガラスフィルターを通して、Atlas Ci 35ウェザオメータで暴露（照射線量３６６０klux・h）した。色濃度の損失率を測定するために、暴露に続いて色濃度を再び測定した。結果を下記の表に示す。
【０２７６】
【表３】
0004907823.tif 000033
【０２７７】
表に示されるように本発明の化合物の混合物は、染料の光安定性を著しく向上させた。